(57)【要約】  一般式（Ｍ−１）で表される構造を有するポリマーの水分散液、上記水分散液を含むインク、上記インクを含有するインクカートリッジ及びインクジェットプリンタ、並びに上記インクを用いたインクジェット捺染方法、並びに布帛と上記ポリマーとを含む着色布、並びに上記ポリマーの１種であるポリウレア、ポリウレタン、上記ポリマーの合成に用いることができる化合物。2019078128.tif 000089  一般式（Ｍ−１）中、Ｒ１０１〜Ｒ１２０は各々独立に水素原子又は置換基を表す。Ｒ１０１〜Ｒ１２０の少なくとも１つが単結合で又は連結基を介して前記ポリマーと結合している。
2019078128.tif 000002
【特許請求の範囲】
【請求項１】
下記一般式（Ｍ−１）で表される構造を有するポリマーの水分散液を含むインク。
【化１】
2019078128.tif 000067
一般式（Ｍ−１）中、Ｒ１０１〜Ｒ１２０は各々独立に水素原子又は置換基を表す。Ｒ１０１〜Ｒ１２０の少なくとも１つが単結合で又は連結基を介して前記ポリマーと結合している。
【請求項２】
前記ポリマーが、下記一般式（Ｍ−２）で表される化合物と、１分子中に２個以上のイソシアネート基を有する化合物とを反応させて得られる、ポリウレア及びポリウレタンの少なくとも１種である請求項１に記載のインク。
【化２】
2019078128.tif 000068
一般式（Ｍ−２）中、Ｒ２０３〜Ｒ２２０は各々独立に水素原子又は置換基を表す。
【請求項３】
前記ポリマーが、下記一般式（Ｍ−３）で表される化合物と、１分子中に２個以上のイソシアネート基を有する化合物とを反応させて得られるポリウレアである請求項１又は２に記載のインク。
【化３】
2019078128.tif 000069
一般式（Ｍ−３）中、Ｒ３０３〜Ｒ３１８は各々独立に水素原子又はアルキル基を表す。Ｒ３１９〜Ｒ３２０は各々独立にアルキル基を表す。
【請求項４】
前記１分子中に２個以上のイソシアネート基を有する化合物が、１分子中に２個のイソシアネート基を有する化合物と、１分子中に３個以上のイソシアネート基を有する化合物とを含む、請求項３に記載のインク。
【請求項５】
前記ポリマーが、下記一般式（Ｍ−４）で表される化合物と、１分子中に２個以上のイソシアネート基を有する化合物とを反応させて得られるポリウレタンである請求項１又は２に記載のインク。
【化４】
2019078128.tif 000070
一般式（Ｍ−４）中、Ｌ１０１及びＬ１０２は各々独立に２価の連結基を表す。Ｒ４０３〜Ｒ４１８は各々独立に水素原子又は置換基を表す。
【請求項６】
前記一般式（Ｍ−４）中のＬ１０１及びＬ１０２がメチレン基を表し、Ｒ４０３〜Ｒ４０７が水素原子を表す請求項５に記載のインク。
【請求項７】
前記ポリマーが、下記一般式（Ｍ−５）で表される化合物と、１分子中に２個以上のイソシアネート基を有する化合物とを反応させて得られるポリウレタンである請求項１又は２に記載のインク。
【化５】
2019078128.tif 000071
一般式（Ｍ−５）中、Ｒ５０３〜Ｒ５１８は、各々独立に水素原子又は置換基を表す。ただし、Ｒ５０８〜Ｒ５１８の少なくとも１つは、下記一般式（Ｒ−１）〜（Ｒ−９）のいずれかで表される基を表す。Ｒ５１９及びＲ５２０は、各々独立に置換基を有していてもよいアルキル基を表す。ただし、前記一般式（Ｍ−５）で表される化合物はヒドロキシル基を２つ以上有する。
【化６】
2019078128.tif 000072
一般式（Ｒ−１）中、Ｌ１及びＬ２は、各々独立に２価の連結基を表す。
一般式（Ｒ−２）中、Ｌ３は、２価の連結基を表し、Ｒ２１は、水素原子又はアルキル基を表す。
一般式（Ｒ−３）中、Ｌ４及びＬ５は、各々独立に２価の連結基を表す。
一般式（Ｒ−４）中、Ｌ６は、２価の連結基を表し、Ｒ２２は、水素原子又はアルキル基を表す。
一般式（Ｒ−５）中、Ｌ７及びＬ８は、各々独立に２価の連結基を表す。
一般式（Ｒ−６）中、Ｌ９は、２価の連結基を表し、Ｒ２３は、水素原子又はアルキル基を表す。
一般式（Ｒ−７）中、Ｌ１０は、２価の連結基を表す。
一般式（Ｒ−９）中、Ｒ２４は、アルキル基を表す。
＊は結合位置を表す。
【請求項８】
前記一般式（Ｍ−５）中のＲ５０３〜Ｒ５０７が水素原子を表す請求項７に記載のインク。
【請求項９】
前記ポリマーが、下記一般式（１ａ）で表される繰り返し単位を有するポリマーである請求項１に記載のインク。
【化７】
2019078128.tif 000073
一般式（１ａ）中、Ｘ１ａは連結基を表し、Ｌ１ａは単結合又は２価の連結基を表し、Ｄ１ａは前記一般式（Ｍ−１）で表される構造から任意の水素原子を１個取り除いた染料残基を表す。
【請求項１０】
前記ポリマーがカルボキシル基を有する請求項１〜９のいずれか１項に記載のインク。
【請求項１１】
前記インクが、エーテル結合及びヒドロキシル基の少なくとも１種を有する溶剤を含有する請求項１〜１０のいずれか１項に記載のインク。
【請求項１２】
インクジェット用である請求項１〜１１のいずれか１項に記載のインク。
【請求項１３】
インクジェット方式で布帛に捺染するインクジェット捺染用である請求項１〜１２のいずれか１項に記載のインク。
【請求項１４】
前記布帛が綿及びポリエステルの少なくとも１種を含む請求項１３に記載のインク。
【請求項１５】
請求項１〜１４のいずれか１項に記載のインクをインクジェット方式で布帛に印捺する工程を有するインクジェット捺染方法。
【請求項１６】
熱処理工程を有する請求項１５に記載のインクジェット捺染方法。
【請求項１７】
凝集剤を含む水性前処理液を布帛に付与して、前処理された布帛を得る前処理工程、及び、請求項１〜１４のいずれか１項に記載のインクをインクジェット方式で前記前処理された布帛に直接印捺する工程を有するインクジェット捺染方法。
【請求項１８】
前記凝集剤がカチオン性化合物又は多価金属塩であって、前記ポリマーがアニオン性基を有する請求項１７に記載のインクジェット捺染方法。
【請求項１９】
請求項１〜１４のいずれか１項に記載のインクを含むインクカートリッジ。
【請求項２０】
請求項１〜１４のいずれか１項に記載のインクを含むインクジェットプリンタ。
【請求項２１】
下記一般式（Ｍ−３）で表される化合物と、１分子中に２個以上のイソシアネート基を有する化合物とを反応させて得られるポリウレアの水分散液。
【化８】
2019078128.tif 000074
一般式（Ｍ−３）中、Ｒ３０３〜Ｒ３１８は各々独立に水素原子又はアルキル基を表す。Ｒ３１９〜Ｒ３２０は各々独立にアルキル基を表す。
【請求項２２】
下記一般式（Ｍ−４）で表される化合物と、１分子中に２個以上のイソシアネート基を有する化合物とを反応させて得られるポリウレタンの水分散液。
【化９】
2019078128.tif 000075
一般式（Ｍ−４）中、Ｌ１０１及びＬ１０２は各々独立に２価の連結基を表す。Ｒ４０３〜Ｒ４１８は各々独立に水素原子又は置換基を表す。
【請求項２３】
下記一般式（Ｍ−５）で表される化合物と、１分子中に２個以上のイソシアネート基を有する化合物とを反応させて得られるポリウレタンの水分散液。
【化１０】
2019078128.tif 000076
一般式（Ｍ−５）中、Ｒ５０３〜Ｒ５１８は、各々独立に水素原子又は置換基を表す。ただし、Ｒ５０８〜Ｒ５１８の少なくとも１つは、下記一般式（Ｒ−１）〜（Ｒ−９）のいずれかで表される基を表す。Ｒ５１９及びＲ５２０は、各々独立に置換基を有していてもよいアルキル基を表す。ただし、前記一般式（Ｍ−５）で表される化合物はヒドロキシル基を２つ以上有する。
【化１１】
2019078128.tif 000077
一般式（Ｒ−１）中、Ｌ１及びＬ２は、各々独立に２価の連結基を表す。
一般式（Ｒ−２）中、Ｌ３は、２価の連結基を表し、Ｒ２１は、水素原子又はアルキル基を表す。
一般式（Ｒ−３）中、Ｌ４及びＬ５は、各々独立に２価の連結基を表す。
一般式（Ｒ−４）中、Ｌ６は、２価の連結基を表し、Ｒ２２は、水素原子又はアルキル基を表す。
一般式（Ｒ−５）中、Ｌ７及びＬ８は、各々独立に２価の連結基を表す。
一般式（Ｒ−６）中、Ｌ９は、２価の連結基を表し、Ｒ２３は、水素原子又はアルキル基を表す。
一般式（Ｒ−７）中、Ｌ１０は、２価の連結基を表す。
一般式（Ｒ−９）中、Ｒ２４は、アルキル基を表す。
＊は結合位置を表す。
【請求項２４】
下記一般式（Ｍ−３）で表される化合物と、１分子中に２個以上のイソシアネート基を有する化合物とを反応させて得られるポリウレア。
【化１２】
2019078128.tif 000078
一般式（Ｍ−３）中、Ｒ３０３〜Ｒ３１８は各々独立に水素原子又はアルキル基を表す。Ｒ３１９〜Ｒ３２０は各々独立にアルキル基を表す。
【請求項２５】
下記一般式（Ｍ−４）で表される化合物と、１分子中に２個以上のイソシアネート基を有する化合物とを反応させて得られるポリウレタン。
【化１３】
2019078128.tif 000079
一般式（Ｍ−４）中、Ｌ１０１及びＬ１０２は各々独立に２価の連結基を表す。Ｒ４０３〜Ｒ４１８は各々独立に水素原子又は置換基を表す。
【請求項２６】
下記一般式（Ｍ−５）で表される化合物と、１分子中に２個以上のイソシアネート基を有する化合物とを反応させて得られるポリウレタン。
【化１４】
2019078128.tif 000080
一般式（Ｍ−５）中、Ｒ５０３〜Ｒ５１８は、各々独立に水素原子又は置換基を表す。ただし、Ｒ５０８〜Ｒ５１８の少なくとも１つは、下記一般式（Ｒ−１）〜（Ｒ−９）のいずれかで表される基を表す。Ｒ５１９及びＲ５２０は、各々独立に置換基を有していてもよいアルキル基を表す。ただし、前記一般式（Ｍ−５）で表される化合物はヒドロキシル基を２つ以上有する。
【化１５】
2019078128.tif 000081
一般式（Ｒ−１）中、Ｌ１及びＬ２は、各々独立に２価の連結基を表す。
一般式（Ｒ−２）中、Ｌ３は、２価の連結基を表し、Ｒ２１は、水素原子又はアルキル基を表す。
一般式（Ｒ−３）中、Ｌ４及びＬ５は、各々独立に２価の連結基を表す。
一般式（Ｒ−４）中、Ｌ６は、２価の連結基を表し、Ｒ２２は、水素原子又はアルキル基を表す。
一般式（Ｒ−５）中、Ｌ７及びＬ８は、各々独立に２価の連結基を表す。
一般式（Ｒ−６）中、Ｌ９は、２価の連結基を表し、Ｒ２３は、水素原子又はアルキル基を表す。
一般式（Ｒ−７）中、Ｌ１０は、２価の連結基を表す。
一般式（Ｒ−９）中、Ｒ２４は、アルキル基を表す。
＊は結合位置を表す。
【請求項２７】
布帛とポリウレアとを含む着色布であって、
前記ポリウレアが、下記一般式（Ｍ−３）で表される化合物と、１分子中に２個以上のイソシアネート基を有する化合物とを反応させて得られるポリウレアである、着色布。
【化１６】
2019078128.tif 000082
一般式（Ｍ−３）中、Ｒ３０３〜Ｒ３１８は各々独立に水素原子又はアルキル基を表す。Ｒ３１９〜Ｒ３２０は各々独立にアルキル基を表す。
【請求項２８】
布帛とポリウレタンとを含む着色布であって、
前記ポリウレタンが、下記一般式（Ｍ−４）で表される化合物と、１分子中に２個以上のイソシアネート基を有する化合物とを反応させて得られるポリウレタンである、着色布。
【化１７】
2019078128.tif 000083
一般式（Ｍ−４）中、Ｌ１０１及びＬ１０２は各々独立に２価の連結基を表す。Ｒ４０３〜Ｒ４１８は各々独立に水素原子又は置換基を表す。
【請求項２９】
布帛とポリウレタンとを含む着色布であって、
前記ポリウレタンが、下記一般式（Ｍ−５）で表される化合物と、１分子中に２個以上のイソシアネート基を有する化合物とを反応させて得られるポリウレタンである、着色布。
【化１８】
2019078128.tif 000084
一般式（Ｍ−５）中、Ｒ５０３〜Ｒ５１８は、各々独立に水素原子又は置換基を表す。ただし、Ｒ５０８〜Ｒ５１８の少なくとも１つは、下記一般式（Ｒ−１）〜（Ｒ−９）のいずれかで表される基を表す。Ｒ５１９及びＲ５２０は、各々独立に置換基を有していてもよいアルキル基を表す。ただし、前記一般式（Ｍ−５）で表される化合物はヒドロキシル基を２つ以上有する。
【化１９】
2019078128.tif 000085
一般式（Ｒ−１）中、Ｌ１及びＬ２は、各々独立に２価の連結基を表す。
一般式（Ｒ−２）中、Ｌ３は、２価の連結基を表し、Ｒ２１は、水素原子又はアルキル基を表す。
一般式（Ｒ−３）中、Ｌ４及びＬ５は、各々独立に２価の連結基を表す。
一般式（Ｒ−４）中、Ｌ６は、２価の連結基を表し、Ｒ２２は、水素原子又はアルキル基を表す。
一般式（Ｒ−５）中、Ｌ７及びＬ８は、各々独立に２価の連結基を表す。
一般式（Ｒ−６）中、Ｌ９は、２価の連結基を表し、Ｒ２３は、水素原子又はアルキル基を表す。
一般式（Ｒ−７）中、Ｌ１０は、２価の連結基を表す。
一般式（Ｒ−９）中、Ｒ２４は、アルキル基を表す。
＊は結合位置を表す。
【請求項３０】
下記一般式（Ｍ−４）で表される化合物。
【化２０】
2019078128.tif 000086
一般式（Ｍ−４）中、Ｌ１０１及びＬ１０２は各々独立に２価の連結基を表す。Ｒ４０３〜Ｒ４１８は各々独立に水素原子又は置換基を表す。
【請求項３１】
下記一般式（Ｍ−５）で表される化合物。
【化２１】
2019078128.tif 000087
一般式（Ｍ−５）中、Ｒ５０３〜Ｒ５１８は、各々独立に水素原子又は置換基を表す。ただし、Ｒ５０８〜Ｒ５１８の少なくとも１つは、下記一般式（Ｒ−１）〜（Ｒ−９）のいずれかで表される基を表す。Ｒ５１９及びＲ５２０は、各々独立に置換基を有していてもよいアルキル基を表す。ただし、前記一般式（Ｍ−５）で表される化合物はヒドロキシル基を２つ以上有する。
【化２２】
2019078128.tif 000088
一般式（Ｒ−１）中、Ｌ１及びＬ２は、各々独立に２価の連結基を表す。
一般式（Ｒ−２）中、Ｌ３は、２価の連結基を表し、Ｒ２１は、水素原子又はアルキル基を表す。
一般式（Ｒ−３）中、Ｌ４及びＬ５は、各々独立に２価の連結基を表す。
一般式（Ｒ−４）中、Ｌ６は、２価の連結基を表し、Ｒ２２は、水素原子又はアルキル基を表す。
一般式（Ｒ−５）中、Ｌ７及びＬ８は、各々独立に２価の連結基を表す。
一般式（Ｒ−６）中、Ｌ９は、２価の連結基を表し、Ｒ２３は、水素原子又はアルキル基を表す。
一般式（Ｒ−７）中、Ｌ１０は、２価の連結基を表す。
一般式（Ｒ−９）中、Ｒ２４は、アルキル基を表す。
＊は結合位置を表す。
【発明の詳細な説明】
【技術分野】
【０００１】
本発明は、インク、インクジェット捺染方法、インクカートリッジ、インクジェットプリンタ、水分散液、ポリウレア、ポリウレタン、化合物、及び着色布に関する。
【背景技術】
【０００２】
インクジェットインクは、インクジェット法に適用できるインクであり、種々の用途に広く用いられている。たとえば、インクジェット捺染は、版を作製する必要がなく、手早く階調性に優れた画像を形成でき、更に、形成画像として必要な量のインクのみを使用するため、廃液が少ないなどの環境的な利点を有する優れた捺染方法であると言える。【０００３】
特許文献１には、顔料を用いたインクジェット捺染方法が開示されている。この方法では、顔料と分散剤としての界面活性剤を水中で混合した後、ガラスビーズ、ジルコニアビーズ、チタニアビーズ、又はステンレス球などと共にアトライター又はミル機等で微分散したものが着色剤として用いられている。そして、この着色剤を、顔料固着用のエマルジョン樹脂を配合したレジューサーにより希釈し、顔料インクを調製し、インクジェット方式により繊維に付着させ、加熱ローラーによって樹脂を融着させることで顔料を固着させる。
顔料による着色方法は、染料による着色方法と異なり、繊維種による着色剤の選定を必要とせず、また、複雑なスチーム加熱（蒸し）工程及び水洗工程が不要であり、極めて簡略的に繊維に着色し顔料を固着することができる。
しかしながら、顔料は色素の分子が集まった粒子の形態で繊維に付着するものであり、着色布（着色した布帛）の摩擦堅牢性などの堅牢性を保持するために固着剤として大量のエマルジョン樹脂を用いなければならず、着色布の風合いが堅くなり、たとえば着色布が衣料品である場合には、衣料品としての品質は染料で染色された着色布に劣るものである。【０００４】
一方、特許文献２には、染料に由来する構造を有するポリウレタンを含む水分散液を含有する捺染用インクジェットインクが開示されている。【０００５】
また、特許文献３及び４には、特定の構造を有するジスアゾ化合物が記載されている。
【先行技術文献】
【特許文献】
【０００６】
【特許文献１】日本国特開２０１０−３７７００号公報
【特許文献２】国際公開第２０１７／１３１１０７号
【特許文献３】中国特許出願公開第１０４２６２５７０号明細書
【特許文献４】米国特許出願公開第２０１５／００６５６９７号明細書
【発明の概要】
【発明が解決しようとする課題】
【０００７】
近年、捺染業界では高濃度の黒色インクが求められている。濃い黒は、高級感を演出する効果、及び他の色を引き締めて見せる効果などがあるため、需要がある。一方で、捺染においては、光の透けない基材である紙に対する印画と異なり、印画する対象が光の透ける基材である布帛（特に織物）であるために高濃度で印画するのが難しい。また、紙に対する印画では、コート紙など受像層を工夫することにより濃度を向上することができることが知られている。
また、スクリーン捺染などでは、多量の着色糊を使用して十分染色させることにより濃い黒に染め上げることもできるが、インクジェット捺染では打滴量が制限されるため、濃い黒を発現することが難しいという問題がある。【０００８】
本発明者らの検討によると、特許文献１の顔料を用いた黒色インクでは、高濃度の黒色に布帛を着色することができず、かつ他の色を引き締める効果の高い黒色に布帛を着色することはできないことが分かった。
特許文献２に開示されたインクジェットインクは、様々な種類の布帛に対して鮮明な画像を形成でき、かつ得られる着色布の風合い及び湿摩擦堅牢性にも優れるものであるが、高濃度の黒色に布帛を着色することができず、かつ上記の他の色を引き締める効果の高い黒色に布帛を着色することについては検討されていない。
特許文献３及び４には高濃度の黒色に布帛を着色すること、及び上記の他の色を引き締める効果の高い黒色に布帛を着色することについては検討されていない。【０００９】
本発明の課題は、高濃度の黒色に布帛を着色することができ、かつ他の色を引き締める効果の高い黒色に布帛を着色することができるインク、上記インクを含有するインクカートリッジ及びインクジェットプリンタ、並びに上記インクを用いたインクジェット捺染方法、並びに上記インクに用いることができるポリウレア、ポリウレタン、及び水分散液、並びに上記ポリウレア又はポリウレタンの合成に用いることができる化合物、並びに高濃度の黒色に着色され、かつ他の色を引き締める効果の高い黒色に着色された着色布を提供することにある。
【課題を解決するための手段】
【００１０】
本発明者らは鋭意研究を重ね、下記の手段によって上記課題を解決できることを見出した。【００１１】
＜１＞
下記一般式（Ｍ−１）で表される構造を有するポリマーの水分散液を含むインク。【００１２】
【化１】
2019078128.tif 000003
【００１３】
一般式（Ｍ−１）中、Ｒ１０１〜Ｒ１２０は各々独立に水素原子又は置換基を表す。Ｒ１０１〜Ｒ１２０の少なくとも１つが単結合で又は連結基を介して上記ポリマーと結合している。
＜２＞
上記ポリマーが、下記一般式（Ｍ−２）で表される化合物と、１分子中に２個以上のイソシアネート基を有する化合物とを反応させて得られる、ポリウレア及びポリウレタンの少なくとも１種である＜１＞に記載のインク。【００１４】
【化２】
2019078128.tif 000004
【００１５】
一般式（Ｍ−２）中、Ｒ２０３〜Ｒ２２０は各々独立に水素原子又は置換基を表す。
＜３＞
上記ポリマーが、下記一般式（Ｍ−３）で表される化合物と、１分子中に２個以上のイソシアネート基を有する化合物とを反応させて得られるポリウレアである＜１＞又は＜２＞に記載のインク。【００１６】
【化３】
2019078128.tif 000005
【００１７】
一般式（Ｍ−３）中、Ｒ３０３〜Ｒ３１８は各々独立に水素原子又はアルキル基を表す。Ｒ３１９〜Ｒ３２０は各々独立にアルキル基を表す。
＜４＞
上記１分子中に２個以上のイソシアネート基を有する化合物が、１分子中に２個のイソシアネート基を有する化合物と、１分子中に３個以上のイソシアネート基を有する化合物とを含む、＜３＞に記載のインク。
＜５＞
上記ポリマーが、下記一般式（Ｍ−４）で表される化合物と、１分子中に２個以上のイソシアネート基を有する化合物とを反応させて得られるポリウレタンである＜１＞又は＜２＞に記載のインク。【００１８】
【化４】
2019078128.tif 000006
【００１９】
一般式（Ｍ−４）中、Ｌ１０１及びＬ１０２は各々独立に２価の連結基を表す。Ｒ４０３〜Ｒ４１８は各々独立に水素原子又は置換基を表す。
＜６＞
上記一般式（Ｍ−４）中のＬ１０１及びＬ１０２がメチレン基を表し、Ｒ４０３〜Ｒ４０７が水素原子を表す＜５＞に記載のインク。
＜７＞
上記ポリマーが、下記一般式（Ｍ−５）で表される化合物と、１分子中に２個以上のイソシアネート基を有する化合物とを反応させて得られるポリウレタンである＜１＞又は＜２＞に記載のインク。【００２０】
【化５】
2019078128.tif 000007
【００２１】
一般式（Ｍ−５）中、Ｒ５０３〜Ｒ５１８は、各々独立に水素原子又は置換基を表す。ただし、Ｒ５０８〜Ｒ５１８の少なくとも１つは、下記一般式（Ｒ−１）〜（Ｒ−９）のいずれかで表される基を表す。Ｒ５１９及びＲ５２０は、各々独立に置換基を有していてもよいアルキル基を表す。ただし、上記一般式（Ｍ−５）で表される化合物はヒドロキシル基を２つ以上有する。【００２２】
【化６】
2019078128.tif 000008
【００２３】
一般式（Ｒ−１）中、Ｌ１及びＬ２は、各々独立に２価の連結基を表す。
一般式（Ｒ−２）中、Ｌ３は、２価の連結基を表し、Ｒ２１は、水素原子又はアルキル基を表す。
一般式（Ｒ−３）中、Ｌ４及びＬ５は、各々独立に２価の連結基を表す。
一般式（Ｒ−４）中、Ｌ６は、２価の連結基を表し、Ｒ２２は、水素原子又はアルキル基を表す。
一般式（Ｒ−５）中、Ｌ７及びＬ８は、各々独立に２価の連結基を表す。
一般式（Ｒ−６）中、Ｌ９は、２価の連結基を表し、Ｒ２３は、水素原子又はアルキル基を表す。
一般式（Ｒ−７）中、Ｌ１０は、２価の連結基を表す。
一般式（Ｒ−９）中、Ｒ２４は、アルキル基を表す。
＊は結合位置を表す。
＜８＞
上記一般式（Ｍ−５）中のＲ５０３〜Ｒ５０７が水素原子を表す＜７＞に記載のインク。
＜９＞
上記ポリマーが、下記一般式（１ａ）で表される繰り返し単位を有するポリマーである＜１＞に記載のインク。【００２４】
【化７】
2019078128.tif 000009
【００２５】
一般式（１ａ）中、Ｘ１ａは連結基を表し、Ｌ１ａは単結合又は２価の連結基を表し、Ｄ１ａは上記一般式（Ｍ−１）で表される構造から任意の水素原子を１個取り除いた染料残基を表す。
＜１０＞
上記ポリマーがカルボキシル基を有する＜１＞〜＜９＞のいずれか１項に記載のインク。
＜１１＞
上記インクが、エーテル結合及びヒドロキシル基の少なくとも１種を有する溶剤を含有する＜１＞〜＜１０＞のいずれか１項に記載のインク。
＜１２＞
インクジェット用である＜１＞〜＜１１＞のいずれか１項に記載のインク。
＜１３＞
インクジェット方式で布帛に捺染するインクジェット捺染用である＜１＞〜＜１２＞のいずれか１項に記載のインク。
＜１４＞
上記布帛が綿及びポリエステルの少なくとも１種を含む＜１３＞に記載のインク。
＜１５＞
＜１＞〜＜１４＞のいずれか１項に記載のインクをインクジェット方式で布帛に印捺する工程を有するインクジェット捺染方法。
＜１６＞
熱処理工程を有する＜１５＞に記載のインクジェット捺染方法。
＜１７＞
凝集剤を含む水性前処理液を布帛に付与して、前処理された布帛を得る前処理工程、及び、＜１＞〜＜１４＞のいずれか１項に記載のインクをインクジェット方式で上記前処理された布帛に直接印捺する工程を有するインクジェット捺染方法。
＜１８＞
上記凝集剤がカチオン性化合物又は多価金属塩であって、上記ポリマーがアニオン性基を有する＜１７＞に記載のインクジェット捺染方法。
＜１９＞
＜１＞〜＜１４＞のいずれか１項に記載のインクを含むインクカートリッジ。
＜２０＞
＜１＞〜＜１４＞のいずれか１項に記載のインクを含むインクジェットプリンタ。
＜２１＞
下記一般式（Ｍ−３）で表される化合物と、１分子中に２個以上のイソシアネート基を有する化合物とを反応させて得られるポリウレアの水分散液。【００２６】
【化８】
2019078128.tif 000010
【００２７】
一般式（Ｍ−３）中、Ｒ３０３〜Ｒ３１８は各々独立に水素原子又はアルキル基を表す。Ｒ３１９〜Ｒ３２０は各々独立にアルキル基を表す。
＜２２＞
下記一般式（Ｍ−４）で表される化合物と、１分子中に２個以上のイソシアネート基を有する化合物とを反応させて得られるポリウレタンの水分散液。【００２８】
【化９】
2019078128.tif 000011
【００２９】
一般式（Ｍ−４）中、Ｌ１０１及びＬ１０２は各々独立に２価の連結基を表す。Ｒ４０３〜Ｒ４１８は各々独立に水素原子又は置換基を表す。
＜２３＞
下記一般式（Ｍ−５）で表される化合物と、１分子中に２個以上のイソシアネート基を有する化合物とを反応させて得られるポリウレタンの水分散液。【００３０】
【化１０】
2019078128.tif 000012
【００３１】
一般式（Ｍ−５）中、Ｒ５０３〜Ｒ５１８は、各々独立に水素原子又は置換基を表す。ただし、Ｒ５０８〜Ｒ５１８の少なくとも１つは、下記一般式（Ｒ−１）〜（Ｒ−９）のいずれかで表される基を表す。Ｒ５１９及びＲ５２０は、各々独立に置換基を有していてもよいアルキル基を表す。ただし、上記一般式（Ｍ−５）で表される化合物はヒドロキシル基を２つ以上有する。【００３２】
【化１１】
2019078128.tif 000013
【００３３】
一般式（Ｒ−１）中、Ｌ１及びＬ２は、各々独立に２価の連結基を表す。
一般式（Ｒ−２）中、Ｌ３は、２価の連結基を表し、Ｒ２１は、水素原子又はアルキル基を表す。
一般式（Ｒ−３）中、Ｌ４及びＬ５は、各々独立に２価の連結基を表す。
一般式（Ｒ−４）中、Ｌ６は、２価の連結基を表し、Ｒ２２は、水素原子又はアルキル基を表す。
一般式（Ｒ−５）中、Ｌ７及びＬ８は、各々独立に２価の連結基を表す。
一般式（Ｒ−６）中、Ｌ９は、２価の連結基を表し、Ｒ２３は、水素原子又はアルキル基を表す。
一般式（Ｒ−７）中、Ｌ１０は、２価の連結基を表す。
一般式（Ｒ−９）中、Ｒ２４は、アルキル基を表す。
＊は結合位置を表す。
＜２４＞
下記一般式（Ｍ−３）で表される化合物と、１分子中に２個以上のイソシアネート基を有する化合物とを反応させて得られるポリウレア。【００３４】
【化１２】
2019078128.tif 000014
【００３５】
一般式（Ｍ−３）中、Ｒ３０３〜Ｒ３１８は各々独立に水素原子又はアルキル基を表す。Ｒ３１９〜Ｒ３２０は各々独立にアルキル基を表す。
＜２５＞
下記一般式（Ｍ−４）で表される化合物と、１分子中に２個以上のイソシアネート基を有する化合物とを反応させて得られるポリウレタン。【００３６】
【化１３】
2019078128.tif 000015
【００３７】
一般式（Ｍ−４）中、Ｌ１０１及びＬ１０２は各々独立に２価の連結基を表す。Ｒ４０３〜Ｒ４１８は各々独立に水素原子又は置換基を表す。
＜２６＞
下記一般式（Ｍ−５）で表される化合物と、１分子中に２個以上のイソシアネート基を有する化合物とを反応させて得られるポリウレタン。【００３８】
【化１４】
2019078128.tif 000016
【００３９】
一般式（Ｍ−５）中、Ｒ５０３〜Ｒ５１８は、各々独立に水素原子又は置換基を表す。ただし、Ｒ５０８〜Ｒ５１８の少なくとも１つは、下記一般式（Ｒ−１）〜（Ｒ−９）のいずれかで表される基を表す。Ｒ５１９及びＲ５２０は、各々独立に置換基を有していてもよいアルキル基を表す。ただし、上記一般式（Ｍ−５）で表される化合物はヒドロキシル基を２つ以上有する。【００４０】
【化１５】
2019078128.tif 000017
【００４１】
一般式（Ｒ−１）中、Ｌ１及びＬ２は、各々独立に２価の連結基を表す。
一般式（Ｒ−２）中、Ｌ３は、２価の連結基を表し、Ｒ２１は、水素原子又はアルキル基を表す。
一般式（Ｒ−３）中、Ｌ４及びＬ５は、各々独立に２価の連結基を表す。
一般式（Ｒ−４）中、Ｌ６は、２価の連結基を表し、Ｒ２２は、水素原子又はアルキル基を表す。
一般式（Ｒ−５）中、Ｌ７及びＬ８は、各々独立に２価の連結基を表す。
一般式（Ｒ−６）中、Ｌ９は、２価の連結基を表し、Ｒ２３は、水素原子又はアルキル基を表す。
一般式（Ｒ−７）中、Ｌ１０は、２価の連結基を表す。
一般式（Ｒ−９）中、Ｒ２４は、アルキル基を表す。
＊は結合位置を表す。
＜２７＞
布帛とポリウレアとを含む着色布であって、
上記ポリウレアが、下記一般式（Ｍ−３）で表される化合物と、１分子中に２個以上のイソシアネート基を有する化合物とを反応させて得られるポリウレアである、着色布。【００４２】
【化１６】
2019078128.tif 000018
【００４３】
一般式（Ｍ−３）中、Ｒ３０３〜Ｒ３１８は各々独立に水素原子又はアルキル基を表す。Ｒ３１９〜Ｒ３２０は各々独立にアルキル基を表す。
＜２８＞
布帛とポリウレタンとを含む着色布であって、
上記ポリウレタンが、下記一般式（Ｍ−４）で表される化合物と、１分子中に２個以上のイソシアネート基を有する化合物とを反応させて得られるポリウレタンである、着色布。【００４４】
【化１７】
2019078128.tif 000019
【００４５】
一般式（Ｍ−４）中、Ｌ１０１及びＬ１０２は各々独立に２価の連結基を表す。Ｒ４０３〜Ｒ４１８は各々独立に水素原子又は置換基を表す。
＜２９＞
布帛とポリウレタンとを含む着色布であって、
上記ポリウレタンが、下記一般式（Ｍ−５）で表される化合物と、１分子中に２個以上のイソシアネート基を有する化合物とを反応させて得られるポリウレタンである、着色布。【００４６】
【化１８】
2019078128.tif 000020
【００４７】
一般式（Ｍ−５）中、Ｒ５０３〜Ｒ５１８は、各々独立に水素原子又は置換基を表す。ただし、Ｒ５０８〜Ｒ５１８の少なくとも１つは、下記一般式（Ｒ−１）〜（Ｒ−９）のいずれかで表される基を表す。Ｒ５１９及びＲ５２０は、各々独立に置換基を有していてもよいアルキル基を表す。ただし、上記一般式（Ｍ−５）で表される化合物はヒドロキシル基を２つ以上有する。【００４８】
【化１９】
2019078128.tif 000021
【００４９】
一般式（Ｒ−１）中、Ｌ１及びＬ２は、各々独立に２価の連結基を表す。
一般式（Ｒ−２）中、Ｌ３は、２価の連結基を表し、Ｒ２１は、水素原子又はアルキル基を表す。
一般式（Ｒ−３）中、Ｌ４及びＬ５は、各々独立に２価の連結基を表す。
一般式（Ｒ−４）中、Ｌ６は、２価の連結基を表し、Ｒ２２は、水素原子又はアルキル基を表す。
一般式（Ｒ−５）中、Ｌ７及びＬ８は、各々独立に２価の連結基を表す。
一般式（Ｒ−６）中、Ｌ９は、２価の連結基を表し、Ｒ２３は、水素原子又はアルキル基を表す。
一般式（Ｒ−７）中、Ｌ１０は、２価の連結基を表す。
一般式（Ｒ−９）中、Ｒ２４は、アルキル基を表す。
＊は結合位置を表す。
＜３０＞
下記一般式（Ｍ−４）で表される化合物。【００５０】
【化２０】
2019078128.tif 000022
【００５１】
一般式（Ｍ−４）中、Ｌ１０１及びＬ１０２は各々独立に２価の連結基を表す。Ｒ４０３〜Ｒ４１８は各々独立に水素原子又は置換基を表す。
＜３１＞
下記一般式（Ｍ−５）で表される化合物。【００５２】
【化２１】
2019078128.tif 000023
【００５３】
一般式（Ｍ−５）中、Ｒ５０３〜Ｒ５１８は、各々独立に水素原子又は置換基を表す。ただし、Ｒ５０８〜Ｒ５１８の少なくとも１つは、下記一般式（Ｒ−１）〜（Ｒ−９）のいずれかで表される基を表す。Ｒ５１９及びＲ５２０は、各々独立に置換基を有していてもよいアルキル基を表す。ただし、上記一般式（Ｍ−５）で表される化合物はヒドロキシル基を２つ以上有する。【００５４】
【化２２】
2019078128.tif 000024
【００５５】
一般式（Ｒ−１）中、Ｌ１及びＬ２は、各々独立に２価の連結基を表す。
一般式（Ｒ−２）中、Ｌ３は、２価の連結基を表し、Ｒ２１は、水素原子又はアルキル基を表す。
一般式（Ｒ−３）中、Ｌ４及びＬ５は、各々独立に２価の連結基を表す。
一般式（Ｒ−４）中、Ｌ６は、２価の連結基を表し、Ｒ２２は、水素原子又はアルキル基を表す。
一般式（Ｒ−５）中、Ｌ７及びＬ８は、各々独立に２価の連結基を表す。
一般式（Ｒ−６）中、Ｌ９は、２価の連結基を表し、Ｒ２３は、水素原子又はアルキル基を表す。
一般式（Ｒ−７）中、Ｌ１０は、２価の連結基を表す。
一般式（Ｒ−９）中、Ｒ２４は、アルキル基を表す。
＊は結合位置を表す。
【発明の効果】
【００５６】
本発明によれば、高濃度の黒色に布帛を着色することができ、かつ他の色を引き締める効果の高い黒色に布帛を着色することができるインク、上記インクを含有するインクカートリッジ及びインクジェットプリンタ、並びに、上記インクを用いたインクジェット捺染方法、並びに上記インクに用いることができるポリウレア、ポリウレタン、及び水分散液、並びに上記ポリウレア又はポリウレタンの合成に用いることができる化合物、並びに高濃度の黒色に着色され、かつ他の色を引き締める効果の高い黒色に着色された着色布を提供することができる。
【図面の簡単な説明】
【００５７】
【図１】（Ｍ−３−３）についてクロロホルム／メタノール＝１／１溶液でのＵＶ（ｕｌｔｒａｖｉｏｌｅｔ）吸収スペクトルを示す図である。
【図２】（Ｍ−４−１）についてクロロホルム／メタノール＝１／１溶液でのＵＶ（ｕｌｔｒａｖｉｏｌｅｔ）吸収スペクトルを示す図である。
【図３】（Ｍ−５−１）についてクロロホルム／メタノール＝１／１溶液でのＵＶ（ｕｌｔｒａｖｉｏｌｅｔ）吸収スペクトルを示す図である。
【図４】（Ｍ−５−１）についてテトラヒドロフラン（ＴＨＦ）溶液でのＵＶ（ｕｌｔｒａｖｉｏｌｅｔ）吸収スペクトルを図である。
【図５】黒色について、他の色を引き締める効果を評価するための画像パターンである。
【発明を実施するための形態】
【００５８】
以下、本発明について詳細に説明する。
【００５９】
本明細書において、「〜」を用いて表される数値範囲は、「〜」の前後に記載される数値を下限値及び上限値として含む範囲を意味する。
本明細書において、「置換基群Ａ」とは、国際公開第２０１７／１３１１０７号の［０１１７］に記載された置換基を示す。
また、本明細書において置換基群Ａ１は下記の置換基を含むものとする。
【００６０】
（置換基群Ａ１）
ハロゲン原子、アルキル基（好ましくは炭素数１〜３０）、シクロアルキル基（好ましくは炭素数３〜３０）、アリール基（好ましくは炭素数６〜３０）、ヘテロ環基（好ましくは炭素数３〜３０）、アシル基（好ましくは炭素数２〜３０）、ヒドロキシル基、カルボキシル基、スルホ基、シアノ基、ニトロ基、アルコキシ基（好ましくは炭素数１〜３０）、アリールオキシ基（好ましくは炭素数６〜３０）、アシルオキシ基（好ましくは炭素数２〜３０）、アルコキシカルボニル基（好ましくは炭素数２〜３０）、アリールオキシカルボニル基（好ましくは炭素数７〜３０）、カルバモイル基、スルファモイル基、アルキルスルホニル基（好ましくは炭素数１〜３０）、アリールスルホニル基（好ましくは炭素数６〜３０）、アミノ基、アシルアミノ基（好ましくは炭素数１〜３０）、アルキルスルホニルアミノ基（好ましくは炭素数１〜３０）、アリールスルホニルアミノ基（好ましくは炭素数６〜３０）、及びこれらを２つ以上組み合わせてなる置換基。
【００６１】
＜一般式（Ｍ−１）で表される構造を有するポリマー＞
本発明のインクは、下記一般式（Ｍ−１）で表される構造を有するポリマーの水分散液を含むインクである。すなわち、本発明のインクは、少なくとも、水と、下記一般式（Ｍ−１）で表される構造を有するポリマーとを含む。
一般式（Ｍ−１）で表される構造を有するポリマー（「ポリマー（１）」とも呼ぶ。）について説明する。
【００６２】
【化２３】
2019078128.tif 000025
【００６３】
一般式（Ｍ−１）中、Ｒ１０１〜Ｒ１２０は各々独立に水素原子又は置換基を表す。Ｒ１０１〜Ｒ１２０の少なくとも１つが単結合で又は連結基を介して上記ポリマーと結合している。
上記置換基としては上記置換基群Ａから選ばれる置換基（好ましくは上記置換基群Ａ１から選ばれる置換基）が挙げられる。
【００６４】
本発明のインクを用いることにより、高濃度の黒色に布帛を着色することができる理由は定かではないが、下記のように推定される。
本発明のインクは、ポリマー（１）の水分散液を含むものである。たとえば、黒顔料であるカーボンブラックは凝集状態で存在しているので、顔料粒子の最表面のみが色素として機能しているが、ポリマー（１）は、色素として機能する一般式（Ｍ−１）で表される構造を有しており（好ましくはポリマー（１）の合成に用いられる原料の１つである一般式（Ｍ−２）で表される化合物が染料であるため）、本発明のインクを布帛に印捺する工程を経た後で分子分散状態で存在するので、ポリマー（１）中に含まれる色素成分が全て色素として機能することで、高濃度化できたものと推定される。
また、本発明のインクを用いることにより、他の色を引き締める効果の高い黒色に布帛を着色することができる理由は定かではないが、下記のように推定される。
黒顔料であるカーボンブラックと比較すると、一般式（Ｍ−１）で表される構造の色特性が青味のある黒であり、かつ、一般式（Ｍ−１）で表される構造を有することにより高濃度に印画できるため、他の色を引き締める効果の高いものと推定される。
従って、ポリマー（１）の水分散液を含むインクを用いることにより、高濃度の黒色に布帛を着色することができ、かつ他の色を引き締める効果の高い黒色に布帛を着色することができると考えられる。
【００６５】
ポリマー（１）は、一般式（Ｍ−１）で表される構造を有していれば特に限定されない。ポリマー（１）は、線状のポリマーであっても良いし、網目状のポリマーであっても良い。ポリマー（１）が一般式（Ｍ−１）で表される構造を有する形態としては、一般式（Ｍ−１）中のＲ１０１〜Ｒ１２０の少なくとも１つが単結合で又は連結基を介して上記ポリマーと結合している形態であり、例えば、ポリマーを構成する分子鎖中に一般式（Ｍ−１）で表される構造が組み込まれた形態であっても良いし、ポリマー主鎖に一般式（Ｍ−１）で表される構造を有する側鎖が結合した形態であっても良い。
ポリマー（１）としては一般式（Ｍ−１）で表される構造を有するポリウレア及びポリウレタンの少なくとも１種、後述の一般式（１ａ）で表される繰り返し単位を有するポリマーであることが好ましく、一般式（Ｍ−１）で表される構造を有するポリウレア及びポリウレタンの少なくとも１種であることがより好ましい。
【００６６】
ポリマー（１）としては、下記一般式（Ｍ−２）で表される化合物と、１分子中に２個以上のイソシアネート基を有する化合物とを反応させて得られる、ポリウレア及びポリウレタンの少なくとも１種であることが好ましい。
【００６７】
【化２４】
2019078128.tif 000026
【００６８】
一般式（Ｍ−２）中、Ｒ２０３〜Ｒ２２０は各々独立に水素原子又は置換基を表す。
上記置換基としては上記置換基群Ａから選ばれる置換基（好ましくは上記置換基群Ａ１から選ばれる置換基）が挙げられる。
【００６９】
ポリマー（１）は、アニオン性基を有することが好ましい。アニオン性基としては酸基が好ましく、カルボキシル基であることがより好ましい。すなわち、ポリマー（１）はカルボキシル基を有することが好ましい。
【００７０】
ポリマー（１）は、
一般式（Ｍ−３）で表される化合物と、１分子中に２個以上のイソシアネート基を有する化合物とを反応させて得られるポリウレア（「ポリウレア（３）」とも呼ぶ。）、
一般式（Ｍ−４）で表される化合物と、１分子中に２個以上のイソシアネート基を有する化合物とを反応させて得られるポリウレタン（「ポリウレタン（４）」とも呼ぶ。）、及び
一般式（Ｍ−５）で表される化合物と、１分子中に２個以上のイソシアネート基を有する化合物とを反応させて得られるポリウレタン（「ポリウレタン（５）」とも呼ぶ。）、の少なくとも１種であることが好ましい。
ポリウレア（３）、ポリウレタン（４）、及びポリウレタン（５）については後述する。
【００７１】
＜ポリマー（１）の水分散液＞
ポリマー（１）の水分散液は、少なくとも、水、及びポリマー（１）を含んでおり、ポリマー（１）は水に分散している。ポリマー（１）の水分散液は、水性有機溶剤を含有しても良い。また、ポリマー（１）の水分散液の製造方法によっては、低分子型界面活性剤又は高分子型分散剤を併用する場合と、併用しない場合（いわゆる自己分散）のいずれの形態であってもよい。
ポリマー（１）の水分散液において、ポリマー（１）は１種のみ用いることもできるし、２種以上を任意の割合で混合して用いることもできる。
【００７２】
ポリマー（１）の水分散液では、ポリマー（１）を、水に溶解した状態ではなく、水に分散した状態で用いる。
ポリマー（１）が水に分散した状態では、水に溶解した状態とは異なり、実質的に水に溶けないポリマーになっているので、耐洗濯性、耐汗性などの耐水性の面で優れる。本発明のインクジェット捺染方法では、印捺後に、水で洗い流す工程が不要であるため、ポリマー（１）は実質的に水に溶けないポリマーである。ポリマー（１）の水分散液において、水に溶けないポリマー（１）は粒子として分散しており、その平均粒子径が５０〜５００ｎｍであることが好ましい。ポリマー（１）が水に溶けている場合にはポリマー（１）は水中で粒子として存在しない。
水としては超純水を用いることが好ましい。
【００７３】
ポリマー（１）は、水分散時において、ポリマー（１）自体の性質として、又は併用する低分子型界面活性剤若しくは高分子型分散剤との吸着により、水となじみやすく（濡れやすく）、静電反発（斥力）又は立体反発によりポリマー（１）の微粒子の再凝集を防止し、沈降生成の抑制の機能を有する。
【００７４】
ポリマー（１）は水分散液中で粒子状になっている。ポリマー（１）の水分散液における粒子状のポリマー（１）の平均粒子径は５０〜５００ｎｍであることが好ましく、５０〜３００ｎｍであることがより好ましく、５０〜２００ｎｍであることが特に好ましい。この範囲内であると、インクジェット法により布帛に印捺することができる。
本明細書における平均粒子径は、粒度分布測定装置（ナノトラックＵＰＡ  ＥＸ１５０、日機装株式会社製、商品名）を用いて測定した体積平均径（ＭＶ）の値を用いた。
【００７５】
ポリマー（１）の水分散液中に含まれるポリマー（１）の含有量は、好ましくは０．１〜４０質量％であり、より好ましくは１〜３０質量％である。この範囲であるとインクジェットインクとしての貯蔵安定性を確保しつつ、印刷において高濃度の着色布を得ることができる。
ポリマー（１）の水分散液中に含まれる水の含有量は、好ましくは５０〜９５質量％であり、より好ましくは５５〜９０質量％であり、特に好ましくは６０〜９０質量％である。この範囲であると、ポリマー（１）の水分散液が安定に保存でき、かつインクジェットインクとしての吐出安定性を付与することができるため好ましい。なお、ポリマー（１）の水分散液が安定に保存できるとは沈降などが起こりにくいことを示す。
【００７６】
（低分子界面活性剤又は高分子型分散剤）
低分子界面活性剤又は高分子型分散剤としては、好ましくは、疎水基とイオン性基を有する低分子界面活性剤又は高分子型分散剤であり、ポリマー（１）を分散させる際に添加されることで、低分子界面活性剤又は高分子型分散剤がポリマー（１）表面に吸着し水となじませ（濡れさせる）、機械的作用により摩砕させたポリマー（１）微粒子を静電反発（斥力）又は立体反発により微粒子の再凝集を防止し、沈降生成の抑制の機能を有する。
【００７７】
低分子界面活性剤の含有量は、ポリマー（１）の水分散液の全質量に対して、０．００１〜５．０質量％の範囲であることが好ましく、かかる範囲で水分散液の表面張力を任意に調整することが好ましい。
【００７８】
高分子型分散剤の含有量は、ポリマー（１）の水分散液の全質量に対して、０．００１〜５０質量％の範囲であることが好ましく、かかる範囲で水分散液の表面張力を任意に調整することが好ましい。
【００７９】
（ポリマー（１）の水分散液の製造方法）
ポリマー（１）の水分散液の製造方法は特に限定されないが、例えば以下の（ｉ）〜（ｉｖ）に示す方法が挙げられる。
（ｉ）ポリマー（１）の粉体又はペースト、及び必要に応じて水性有機溶剤、低分子型界面活性剤又は高分子型分散剤を、水中で混合した後に、ガラスビーズ、ジルコニアビーズ、チタニアビーズ、又はステンレス球などとともにアトライター又はミル機で微分散する方法、
（ｉｉ）有機溶剤中でポリマー（１）を合成し、又は有機溶剤中で合成した後に固体状態で取り出したポリマー（１）を有機溶剤に溶解し、水、場合により中和剤、乳化剤（界面活性剤）及び有機溶剤を添加し、有機溶剤を添加した場合には適宜有機溶剤を除去してポリマー（１）の水分散液を得る方法、
（ｉｉｉ）有機溶剤と、一般式（Ｍ−２）で表される化合物と、ポリイソシアネート化合物と、必要に応じてその他の単量体、重合開始剤を添加して、有機溶剤中で一般式（Ｍ−２）で表される化合物をポリマー化し、水、場合により中和剤、乳化剤（界面活性剤）、鎖延長剤を添加して乳化させ、ポリマーを鎖延長した後に、適宜有機溶剤を除去してポリマー（１）の水分散液を得る方法、
（ｉｖ）一般式（Ｍ−２）で表される化合物とポリイソシアネート化合物とを反応させて得られる、末端にイソシアネート基を有する第一のプレポリマーが有機溶剤に溶解した溶液、分散可能な構造を有し、末端にイソシアネート基を有する第二のプレポリマーが有機溶剤に溶解した溶液、場合により、乳化剤（界面活性剤）及び有機溶剤を混合し、水、場合により乳化剤（界面活性剤）を添加して乳化させ、適宜有機溶剤を除去して、ポリマー（１）の水分散体を得る方法
【００８０】
また、ポリマー（１）の水分散液には、その他に、分散助剤として、非イオン性界面活性剤又は陰イオン界面活性剤を添加することができるが、これらの界面活性剤は、分散安定性を低下させないように、少量配合することが好ましい。
【００８１】
＜インク＞
本発明のインクは、少なくとも、ポリマー（１）の水分散液を含むものである。すなわち、本発明のインクは、水を含む液体中にポリマー（１）が分散した分散液である。なお、インク中でポリマー（１）は粒子状になっており、粒子状のポリマー（１）の好ましい平均粒子径は前述したものと同様である。
【００８２】
本発明のインク中のポリマー（１）の含有量は、０．１〜２０質量％であることが好ましく、１〜１８質量％であることがより好ましい。
本発明のインク中の水の含有量は、４０〜９０質量％であることが好ましく、５０〜８５質量％であることがより好ましい。
【００８３】
本発明のインクはインクジェット用であることが好ましい。すなわち、本発明のインクはインクジェットインクであることが好ましい。
【００８４】
（架橋剤）
本発明のインクを捺染用に用いる場合は、着色布の耐摩擦性又は洗濯堅牢度を向上させる目的で、本発明のインクは架橋剤を含有してもよい。架橋剤としては、ブロックイソシアネート架橋剤（例えば、メイカネートＣＸ、同ＴＰ−１０、同ＤＭ−３５ＨＣ、ＳＵ−２６８Ａなど、いずれも明成工業株式会社製、商品名）や、多官能エポキシ架橋剤（例えば、デナコールＥＸ−３１３、同３１４、同３２２、４１１など、いずれもナガセケムテクス株式会社製、商品名）が挙げられる。
【００８５】
（ｐＨ調整剤）
本発明のインクはｐＨを調整する目的で、ｐＨ調整剤を使用することができる。ｐＨ調整剤として、例えば、有機塩基、及び無機アルカリ等の中和剤を用いることができる。本発明のインクをインクジェット用に使用する場合、インクのｐＨを調整することで、インクの保存安定性を向上させることができる。ｐＨ調整剤は、インクのｐＨが５〜１２になるように添加することが好ましく、ｐＨが５〜９になるように添加することがより好ましい。 
【００８６】
（その他の成分）
本発明のインクは、上記した以外のその他の成分を含んでいてもよい。その他の成分としては、たとえば、ポリマー（１）以外の着色剤、有機溶剤、界面活性剤、蛍光増白剤、表面張力調整剤、消泡剤、乾燥防止剤、潤滑剤、増粘剤、紫外線吸収剤、退色防止剤、帯電防止剤、マット剤、酸化防止剤、比抵抗調整剤、防錆剤、無機顔料、還元防止剤、防腐剤、防黴剤、及びキレート剤等が挙げられる。これらの成分については、国際公開第２０１７／１３１１０７号に記載されているものを好ましく使用することができる。
【００８７】
本発明のインクが有機溶剤を含む場合の有機溶剤としては水性有機溶剤が好ましい。
水性有機溶剤としては、２５℃における水溶解度として１０ｇ／１００ｇ−Ｈ２Ｏ以上であるものが好ましく、２０ｇ／１００ｇ−Ｈ２Ｏ以上であるものがより好ましく、水と任意の割合で混和するものが特に好ましい。水性有機溶剤としては、１価又は多価のアルコール類、アミン類、多価アルコールのアルキルエーテル類、アミド類、複素環類の溶剤が好ましく挙げられる。
有機溶剤としては、エーテル結合及びヒドロキシル基の少なくとも１種を有する溶剤を含有することが好ましい。
エーテル結合及びヒドロキシル基の少なくとも１種を有する溶剤としては、グリセリン、エチレングリコール、プロピレングリコール、ジエチレングリコール、ジエチレングリコールモノメチルエーテルがより好ましい。
本発明のインクがエーテル結合及びヒドロキシル基の少なくとも１種を有する溶剤を含有する場合、エーテル結合及びヒドロキシル基の少なくとも１種を有する溶剤の含有量は、インクの全質量に対して、１〜６０質量％であることが好ましく、２〜５０質量％であることがより好ましい。
本発明のインクが有機溶剤を含む場合、本発明のインク中の水と有機溶剤の比率は水／有機溶剤の質量比で９５／５〜３０／７０が好ましく、９０／１０〜４０／６０が好ましく、８０／２０〜５０／５０が更に好ましい。
【００８８】
本発明のインクをインクジェット用（インクジェットインク）として用いる場合には、インクの表面張力を、２０ｍＮ／ｍ〜７０ｍＮ／ｍに調整することが好ましく、２５ｍＮ／ｍ〜６０ｍＮ／ｍに調整することがより好ましい。また、インクをインクジェット用として用いる場合には、インクの粘度を、４０ｍＰａ・ｓ以下に調整することが好ましく、３０ｍＰａ・ｓ以下に調整することがより好ましく、２０ｍＰａ・ｓ以下に調整することが特に好ましい。尚、粘度はＥ型回転粘度計を用い、２５℃に制御して測定する。
表面張力及び粘度は、種々の添加剤、例えば、粘度調整剤、表面張力調整剤、比抵抗調整剤、皮膜調整剤、紫外線吸収剤、酸化防止剤、退色防止剤、防黴剤、防錆剤、分散剤、及び界面活性剤等を添加することによって、調整することができる。
【００８９】
本発明のインクの調製方法は特に限定されないが、たとえば、ポリマー（１）の水分散液と、必要に応じて水又はその他の成分とを混合することで調製することができる。
【００９０】
本発明のインク（好ましくはインクジェットインク）は、捺染用であることが好ましい。
本発明のインクは、インクジェット方式で布帛に捺染するインクジェット捺染用であることがより好ましい。上記布帛は綿及びポリエステルの少なくとも１種を含むことが好ましく、綿、ポリエステル、又は綿とポリエステルの混紡であることがより好ましい。
本発明のインクは、インクジェット方式で綿及びポリエステルの少なくとも１種を含む布帛に捺染した際に、高濃度の黒色に着色され、かつ他の色を引き締める効果がより顕著に発現される。
【００９１】
［インクジェット捺染方法］
本発明のインクジェット捺染方法は、本発明のインク（好ましくはインクジェットインク）を用い、インクジェット方式で布帛に印捺する工程を有するインクジェット捺染方法であるが、好ましい態様として下記２つの態様がある。
第１態様：本発明のインクを用い、インクジェット方式で布帛に直接印捺する工程を有するインクジェット捺染方法。
第２態様：凝集剤を含む水性前処理液を布帛に付与して、前処理された布帛を得る前処理工程、及び、本発明のインクを用い、インクジェット方式で前処理された布帛に直接印捺する工程を有するインクジェット捺染方法。
なお、本発明において、インクジェット方式で布帛に「直接印捺する」とは、転写工程が不要であり、インクが直接布帛に印捺されること、及び、捺染糊を付与する工程が不要でインクが直接布帛に印捺されることの両方を指す。
本発明のインクジェット捺染方法は、廃水及び転写紙などの廃材を出さず、簡便な作業性で、着色布の品質（風合い）、画像鮮明性及び乾摩擦堅牢度に優れるという効果を奏する。
【００９２】
（前処理工程）
上記第２態様における前処理工程は、凝集剤を含む水性前処理液を布帛に付与して、前処理された布帛を得る工程である。水性前処理液を布帛に付与する方法としては、特に限定されるものではないが、コーティング法、パディング法、インクジェット法、スプレー法、スクリーン印刷法などが挙げられる。
水性前処理液に含まれる凝集剤としては、ポリマー（１）を凝集させる作用を有するものであれば、特に限定されないが、有機酸、多価金属塩、及びカチオン性化合物から選ばれる少なくとも１種であることが好ましい。
特に、凝集剤がカチオン性化合物又は多価金属塩であって、ポリマー（１）がアニオン性基（好ましくは酸基であり、より好ましくはカルボキシル基）を有する場合に、上記インクジェット捺染方法にて印画すると、高濃度の着色布を得ることができる。これは、予め前処理されたカチオン性化合物又は多価金属塩が、アニオン性基を有するポリウレタンを含むインクと接触した瞬間に凝集するために、布帛表面に留まるために、結果的に表面に存在するポリマー（１）の量が多くなり、高濃度化できたものと考えられる。凝集剤はカチオン性化合物であることがより好ましい。
【００９３】
≪多価金属塩≫
多価金属塩とは、２価以上の金属イオンとアニオンから構成される化合物である。具体的には、塩化カルシウム、硝酸カルシウム、硫酸カルシウム、酢酸カルシウム、水酸化カルシウム、炭酸カルシウム、塩化マグネシウム、酢酸マグネシウム、硫酸マグネシウム、炭酸マグネシウム、硫酸バリウム、塩化バリウム、硫化亜鉛、炭酸亜鉛、硝酸銅等が挙げられる。
【００９４】
≪カチオン性化合物≫
カチオン性化合物としては、特に限定されず、低分子化合物であっても、高分子化合物であってもよい。
低分子のカチオン性化合物としては、例えば、（２−ヒドロキシエチル）トリメチルアンモニウムクロリド、ベンゾイルコリンクロリド、ベンジルトリエチルアンモニウムクロリド、トリメチルアセトヒドラジドアンモニウムクロリド、１−ブチル−１−メチルピロリジニウムクロリド、３−ヒドロキシ−４−（トリメチルアンモニオ）ブチラート塩酸塩、グリシジルトリメチルアンモニウムクロリド、Ｌ−カルニチン塩酸塩等が挙げられる。
高分子のカチオン性化合物としては、例えば、ポリアリルアミン又はその誘導体、アミン−エピハロヒドリン共重合体、又は他の第４級アンモニウム塩型カチオンポリマーなどの、水に可溶であり、かつ水中で正に荷電するカチオン性高分子が挙げられる。尚、場合によっては水分散性カチオンポリマーを用いることもできる。
【００９５】
凝集剤は、１種単独で使用してもよいし、２種以上併用してもよい。
水性前処理液には、水、及び水性有機溶剤などの他に、例えば、界面活性剤、樹脂などが含まれていてもよい。
【００９６】
本発明のインクジェット捺染方法は、更に、熱処理工程を加えることにより、布帛の繊維に対してポリマー（１）が融着することで、繊維とより一体化し、風合いを損ねることなく、耐摩擦性などを更に付与できるという利点がある。
【００９７】
（熱処理工程）
本発明のインクジェット捺染方法は、更に、熱処理工程を含むことが好ましい。特に、布帛に印捺した後に、熱処理工程を行うことで、ポリマー（１）の粒子を溶融（もしくは軟化）させ、繊維との密着性を高めることができる（すなわち、熱処理することにより、溶融染着させることができる）。着色布は乾燥後、上記溶融染着させることを目的として熱処理を行うことが好ましく、通常１００〜２５０℃で行うことが好ましく、より好ましくは１００℃〜２００℃であり、特に好ましくは１２０℃〜２００℃である。熱処理時間としては、３０秒〜３分間の熱処理を行うことが好ましい。
【００９８】
（後処理）
本発明のインクジェット捺染方法により着色した布帛（着色布）は、風合いの柔軟性及び堅牢性（耐摩擦性）に優れるが、必要に応じて、着色布に後処理剤を全面にパディング処理することで、風合いの柔軟性及び堅牢性（特に耐摩擦性）が、更に向上した着色布を得ることができる。
【００９９】
（布帛）
本発明のインクジェット捺染方法を適用し得る布帛としては、以下のものがある。布帛（繊維種）としては、ナイロン、ポリエステル、アクリロニトリル等の合成繊維、アセテート、レーヨン等の半合成繊維、綿、絹、毛等の天然繊維、及びこれらの混合繊維、織物、編み物、不織布等が挙げられる。布帛は綿及びポリエステルの少なくとも１種を含むことが好ましく、綿、ポリエステル、又は綿とポリエステルの混紡であることがより好ましい。
布帛としては、前処理した布帛を用いることもできる。前処理液は、コーティング法、パディング法、インクジェット法、スプレー法、スクリーン印刷法などにより、付与できる。前処理液は、ポリマー（１）を凝集させる凝集剤を含み、水溶液であることが好ましい。凝集剤としては、例えば、有機酸、多価金属塩、及びカチオン性化合物などが挙げられる。
衣料品としては、Ｔシャツ、トレーナー、ジャージ、パンツ、スウェットスーツ、ワンピース、ブラウスなどが挙げられる。また、寝具、ハンカチ、クッションカバー、カーテンなどにも好適である。
【０１００】
［インクカートリッジ、及びインクジェットプリンタ］
本発明は、本発明のインク（好ましくはインクジェットインク）を有するインクカートリッジ、及び本発明のインク（好ましくはインクジェットインク）を有するインクジェットプリンタにも関する。
【０１０１】
［着色布］
本発明は、布帛とポリマーとを含む着色布であって、
上記ポリマーが、上記一般式（Ｍ−１）で表される構造を有するポリマーである、着色布にも関する。
布帛及び、一般式（Ｍ−１）で表される構造を有するポリマーは前述したとおりである。
本発明の着色布は、高濃度の黒色に着色され、かつ他の色を引き締める効果の高い黒色に着色された着色布である。
【０１０２】
［着色布の製造方法］
本発明のインク（好ましくはインクジェットインク）をインクジェット方式で布帛に印捺する工程を有する着色布の製造方法に用いることもできる。インクジェット方式で布帛に印捺する工程の好ましい範囲は前述したものと同様である。着色布の製造方法についても前述の前処理工程を有していても良い。また、着色布の製造方法についても前述の熱処理工程を有していることが好ましい。
【０１０３】
以下に、ポリマー（１）の好ましい例である、ポリウレア（３）、ポリウレタン（４）、及びポリウレタン（５）について詳細に説明する。
【０１０４】
＜一般式（Ｍ−３）で表される化合物と、１分子中に２個以上のイソシアネート基を有する化合物とを反応させて得られるポリウレア（ポリウレア（３））＞
ポリウレア（３）は、下記一般式（Ｍ−３）で表される化合物と、１分子中に２個以上のイソシアネート基を有する化合物とを反応させて得られる。
【０１０５】
【化２５】
2019078128.tif 000027
【０１０６】
一般式（Ｍ−３）中、Ｒ３０３〜Ｒ３１８は各々独立に水素原子又はアルキル基を表す。Ｒ３１９〜Ｒ３２０は各々独立にアルキル基を表す。
【０１０７】
ポリウレア（３）を合成する際に用いられる上記一般式（Ｍ−３）で表される化合物と、１分子中に２個以上のイソシアネート基を有する化合物（「ポリイソシアネート化合物」ともいう）とは、単量体である。
ポリウレア（３）は、ウレア結合を有するポリマーであり、単量体である上記一般式（Ｍ−３）で表される化合物と、単量体であるポリイソシアネート化合物を重合反応させてなる。
また、ポリウレア（３）は、これらに加えて更に別の単量体を反応させて得られるものであってもよい。
ポリウレア（３）を得るための方法は任意であるが、一般式（Ｍ−３）で表される化合物を重合若しくは共重合させてポリウレア（３）を得る方法が挙げられる。
【０１０８】
（一般式（Ｍ−３）で表される化合物）
一般式（Ｍ−３）で表される化合物について説明する。
一般式（Ｍ−３）中、Ｒ３０３〜Ｒ３１８がアルキル基を表す場合のアルキル基は、炭素数１〜５のアルキル基が好ましく、メチル基が好ましい。Ｒ３０３〜Ｒ３１８は、原料入手性の観点から水素原子が好ましい。
【０１０９】
Ｒ３１９〜Ｒ３２０のアルキル基は、炭素数１〜５のアルキル基が好ましく、メチル基又はエチル基が更に好ましい。
Ｒ３０３〜Ｒ３１８が水素原子で、かつＲ３１９及びＲ３２０がメチル基である化合物は、Ｓｏｌｖｅｎｔ  Ｂｌａｃｋ  ３（別名  Ｓｕｄａｎ  Ｂｌａｃｋ  Ｂ）とも呼ばれる。
【０１１０】
Ｒ３０３〜Ｒ３１８がアルキル基を表す場合のアルキル基、Ｒ３１９〜Ｒ３２０のアルキル基は、更に置換基を有しても良い。更なる置換基としては、上記置換基群Ａが挙げられ、好ましくは、アルコキシ基（好ましくはメトキシ基）などが挙げられる。
【０１１１】
ポリウレア（３）を合成する際に用いられる全単量体に対して、上記一般式（Ｍ−３）で表される化合物の含有量が１５質量％以上であることが好ましく、１５〜８０質量％であることがより好ましい。ポリウレア（３）を合成する際に用いられる上記一般式（Ｍ−３）で表される化合物の含有量（ポリウレア（３）中の上記一般式（Ｍ−３）で表される化合物に対応するモノマー単位の含有量）が多いほど、インクジェットインクにして印画したときに高濃度の画像が得られる。
【０１１２】
上記一般式（Ｍ−３）で表される化合物としては、公知の方法により合成された化合物を用いることもでき、市販品を用いることができる。
上記一般式（Ｍ−３）で表される化合物の具体例を以下に示すが、これらに限定されない。
【０１１３】
【化２６】
2019078128.tif 000028
【０１１４】
なお、上述の通り、（Ｍ−３−１）は、Ｓｏｌｖｅｎｔ  Ｂｌａｃｋ  ３（別名  Ｓｕｄａｎ  Ｂｌａｃｋ  Ｂ）とも呼ばれる。
【０１１５】
（ポリイソシアネート化合物）
ポリウレア（３）を合成する際に用いられる単量体としては、ポリイソシアネート化合物を１種以上使用する。
ポリイソシアネート化合物は、１分子中に２個のイソシアネート基を有する化合物と、１分子中に３個以上のイソシアネート基を有する化合物を含むことが好ましい。
【０１１６】
１分子中にイソシアネート基を２個有する化合物としては、例えば、フェニレンジイソシアネート、シクロヘキサンジイソシアネート、トリレンジイソシアネート、キシリレンジイソシアネート、ジフェニルメタンジイソシアネート、ナフタレンジイソシアネート、ヘキサメチレンジイソシアネート、トリメチルヘキサメチレンジイソシアネート、イソホロンジイソシアネート、ジシクロヘキシルメタンジイソシアネート、ビス（イソシアナトメチル）シクロヘキサン、ノルボルネンジイソシアネート、リジンジイソシアネート、上記ジイソシアネートの多量体、ジオール１モルとジイソシアネート２モルとの反応生成物、を用いることができる。
【０１１７】
１分子中にイソシアネート基を３個以上有する化合物としては、１分子中にイソシアネート基を３〜５個有する化合物が好ましい。
【０１１８】
１分子中にイソシアネート基を３個有する化合物としては、特に限定されないが、下記の一般式（Ａ）〜（Ｃ）のいずれかで表される化合物が好ましい。
【０１１９】
【化２７】
2019078128.tif 000029
【０１２０】
一般式（Ａ）において、
Ｒ１〜Ｒ３は、各々独立に、アルキレン基、シクロアルキレン基、アリーレン基、又はこれらを２種以上組み合わせてなる２価の連結基を表す。
【０１２１】
アルキレン基としては、例えば、炭素数２〜８のアルキレン基が挙げられ、ヘキサメチレン基、トリメチルヘキサメチレン基が好ましい。
【０１２２】
シクロアルキレン基としては、例えば、炭素数６〜１０のシクロアルキレン基が挙げられ、イソホロニル基、水添キシレン基、水添トリル基が好ましい。
イソホロニル基、水添キシレン基、水添トリル基の一般的な構造を下記に示す。また、水添キシレン基、水添トリル基については、部分的に二重結合が水添されずに残っているものも含む。
【０１２３】
【化２８】
2019078128.tif 000030
【０１２４】
＊は結合位置を表す。
【０１２５】
アリーレン基としては、例えば炭素数６〜８のアリーレン基が挙げられ、キシレンから水素原子が２つ除去された２価の基、トルエンから水素原子が２つ除去された２価の基が好ましい。
【０１２６】
一般式（Ｂ）において、
Ｒ４〜Ｒ６は、各々独立に、アルキレン基、シクロアルキレン基、アリーレン基、又はこれらを２種以上組み合わせてなる２価の連結基を表す。
Ｒ４〜Ｒ６は、それぞれＲ１〜Ｒ３と同義であり、好ましい範囲についても同様である。
【０１２７】
一般式（Ｃ）において、
Ｒ７〜Ｒ９は、各々独立に、アルキレン基、シクロアルキレン基、アリーレン基、又はこれらを２種以上組み合わせてなる２価の連結基を表す。
Ｒ７〜Ｒ９は、それぞれＲ１〜Ｒ３と同義であり、好ましい範囲についても同様である。
【０１２８】
上記一般式（Ａ）〜（Ｃ）のいずれかで表される化合物の具体例としては、特に限定されないが、例えば、タケネートＤ−１１０Ｎ、Ｄ１２０Ｎ、Ｄ−１２７Ｎ、Ｄ−１４０Ｎ、Ｄ−１６０Ｎ、Ｄ−１６５Ｎ、Ｄ−１７０Ｎ、Ｄ−１７０ＮＨ、Ｄ−１７２Ｎ、Ｄ−１７７Ｎ（三井化学株式会社製）、デュラネート２４Ａ−１００、２２Ａ−７５Ｐ、２１Ｓ−７５Ｅ、ＴＰＡ−１００、ＴＫＡ−１００、ＭＦＡ−７５Ｂ、ＭＨＧ−８０Ｂ、ＴＬＡ−１００、ＴＳＡ−１００、ＴＳＳ−１００、ＴＳＥ−１００、Ｐ３０１−７５Ｅ、Ｅ４０２−８０Ｂ、Ｅ４０５−７０Ｂ、ＡＥ７００−１００（旭化成株式会社製）が挙げられる。
【０１２９】
また、ポリイソシアネート化合物としては、下記の一般式（Ｄ）で表されるポリメリックＭＤＩ（和光純薬工業社製）、デスモジュール（コベストロ製）も好ましく使用することができる。
【０１３０】
【化２９】
2019078128.tif 000031
【０１３１】
上記一般式（Ｍ−３）で表される化合物とポリイソシアネート化合物との反応においては触媒を用いることができる。触媒としては、スズ化合物、チタン化合物、ビスマス化合物、亜鉛化合物、有機塩基（第三級アミン化合物、又はジアザビシクロウンデセン（ＤＢＵ）など）等を好適に用いることができる。
【０１３２】
（その他の単量体）
ポリウレア（３）は上記式（Ｍ−３）で表される化合物及びポリイソシアネート化合物に加えて、これら以外のその他の単量体を反応させて得られたポリマーであっても良い。
その他の単量体としては、ジオール、トリオール又はジアミンが好ましい。また、カルボキシル基を有するジオール又はカルボキシル基を有するトリオールも好ましい。
【０１３３】
ポリウレア（３）は、更にウレタン結合を有するポリマーであってもよい。ウレタン結合とウレア結合を有するポリマーを「ポリウレタン／ウレア」とも呼ぶ。
ポリウレア（３）の好ましい形態の１種として、上記一般式（Ｍ−３）で表される化合物と上記ポリイソシアネート化合物とを反応させて得られるポリウレアにポリウレタンを更に反応させて得られるポリマー（ポリウレタン／ウレア）が挙げられる。
【０１３４】
（ポリウレア（３）の構造）
ポリウレア（３）は、水への分散性の観点から分散基を導入することが好ましい。分散基としては、イオン性であってもよいし、ノニオン性であってもよい。ポリウレア（３）の分子構造は、直鎖又は分岐したものいずれでも良い。
ポリウレア（３）は、架橋構造を有していることが好ましい。架橋構造を有することでポリウレア（３）が融着してなる膜の強度が向上して、耐久性に優れる着色布が得られる。架橋構造とは、少なくとも一つの単量体として、分子内にヒドロキシル基及びイソシアネート基を合計で３つ以上有する化合物を用いることで得られる構造を表す。分子内にヒドロキシル基を３つ以上有する化合物としては、グリセリン、ポリグリセリン、トリメチロールプロパン、ペンタエリスリトール等が挙げられる。分子内にイソシアネート基を３つ以上有する化合物としては、上記のポリメリックＭＤＩ、デュラネート（旭化成株式会社製、商品名）等が挙げられる。
【０１３５】
ポリウレア（３）は分散基としてイオン性基を有する構造を有していても良い。ポリウレア（３）中のイオン性基を有する構造の導入量は、ポリウレア（３）の酸価又はアミン価が１〜６０ｍｇＫＯＨ／ｇとなるように導入されることが好ましく、１〜３０ｍｇＫＯＨ／ｇとなるように導入されることが更に好ましい。上記範囲にあると、ポリウレア（３）の水分散液の分散安定性と洗濯堅牢性に優れる。酸価又はアミン価は、ＪＩＳ（日本工業規格）  Ｋ  ００７０等の中和滴定法により求めることができる。
ポリウレア（３）は分散基としてノニオン性基を有する構造を有していても良い。分散基としてのノニオン基を有する構造（モノマー単位）の導入量は、１〜４０質量％であることが好ましく、５〜３０質量％であることがより好ましい。上記範囲にあると、ポリウレア（３）の水分散液の分散安定性と洗濯堅牢性に優れる。
ポリウレア（３）はアニオン性基を有することが好ましい。
アニオン性基としては酸基が好ましく、カルボキシル基であることがより好ましい。すなわち、ポリウレア（３）はカルボキシル基を有することが好ましい。
【０１３６】
＜一般式（Ｍ−４）で表される化合物と、１分子中に２個以上のイソシアネート基を有する化合物とを反応させて得られるポリウレタン（ポリウレタン（４））＞
ポリウレタン（４）は、線状のポリマーであっても良いし、網目状のポリマーであっても良い。
ポリウレタン（４）を合成する際に用いられる一般式（Ｍ−４）で表される化合物と、１分子中に２個以上のイソシアネート基を有する化合物（「ポリイソシアネート化合物」ともいう）とは、単量体である。
ポリウレタン（４）は、ウレタン結合を有するポリマーであり、単量体である一般式（Ｍ−４）で表される化合物と、単量体であるポリイソシアネート化合物を重合反応させてなる。
また、ポリウレタン（４）は、これらに加えて更に別の単量体を反応させて得られるものであってもよい。
ポリウレタン（４）を得るための方法は任意であるが、一般式（Ｍ−４）で表される化合物を重合若しくは共重合させてポリウレタン（４）を得る方法が挙げられる。
【０１３７】
ポリウレタン（４）を合成する際に用いられる全単量体に対して、一般式（Ｍ−４）で表される化合物の含有量が１５質量％以上であることが好ましく、１５〜８０質量％であることがより好ましい。ポリウレタン（４）を合成する際に用いられる一般式（Ｍ−４）で表される化合物の含有量（ポリウレタン（４）中の一般式（Ｍ−４）で表される化合物に対応するモノマー単位の含有量）が多いほど、インクジェットインクにして印画したときに高濃度の画像が得られる。
【０１３８】
＜一般式（Ｍ−４）で表される化合物＞
一般式（Ｍ−４）で表される化合物について説明する。
【０１３９】
【化３０】
2019078128.tif 000032
【０１４０】
一般式（Ｍ−４）中、Ｌ１０１及びＬ１０２は各々独立に２価の連結基を表す。Ｒ４０３〜Ｒ４１８は各々独立に水素原子又は置換基を表す。
【０１４１】
一般式（Ｍ−４）で表される化合物は色素であり、染料として用いることができる。
【０１４２】
一般式（Ｍ−４）中、Ｌ１０１及びＬ１０２が表す２価の連結基としては、アルキレン基が好ましく、具体的には、メチレン基、エチレン基、プロピレン基などが挙げられ、好ましくはメチレン基である。
【０１４３】
一般式（Ｍ−４）中、Ｒ４０３〜Ｒ４１８が置換基を表す場合の置換基としては、前述の置換基群Ａから選ばれる置換基が挙げられ、好ましくは、アルキル基（より好ましくは炭素数１〜１０）、ハロゲン原子（より好ましくは塩素原子）、置換基を有してもよいアミノ基、置換基を有してもよいスルファモイル基、置換基を有してもよいカルバモイル基、アルコキシ基（より好ましくは炭素数１〜１０）、又はアルコキシカルボニル基（より好ましくは炭素数１〜１０）である。上記アミノ基、スルファモイル基又はカルバモイル基が置換基を有する場合の置換基としては好ましくはアルキル基（より好ましくは炭素数１〜１０）である。
【０１４４】
Ｒ４０３〜Ｒ４１８は、各々独立に水素原子、アルキル基、ジアルキルスルファモイル基、ジアルキルアミノ基、又はハロゲン原子を表すことが好ましい。
Ｒ４０３〜Ｒ４１８は、各々独立に水素原子、メチル基、ジブチルスルファモイル基、ジプロピルスルファモイル基、ジエチルアミノ基、又は塩素原子を表すことがより好ましい。Ｒ４０３〜Ｒ４１８は、各々独立に水素原子又はメチル基を表すことが更に好ましい。
一般式（Ｍ−４）中のＬ１０１及びＬ１０２がメチレン基を表し、Ｒ４０３〜Ｒ４０７が水素原子を表すことが特に好ましい。
【０１４５】
一般式（Ｍ−４）で表される化合物は、たとえば以下のような反応機構により合成することができる。
【０１４６】
【化３１】
2019078128.tif 000033
【０１４７】
上記一般式（Ｍ−４−１Ａ）、（Ｍ−４−１Ｂ）、（Ｍ−４−１ＡＢ）、及び（Ｍ−４−１Ｃ）中、Ｌ１０１、Ｌ１０２、Ｒ４０３〜Ｒ４１８は各々一般式（Ｍ−４）中の中、Ｌ１０１、Ｌ１０２、Ｒ４０３〜Ｒ４１８と同義であり好ましい範囲も同様である。
【０１４８】
上記反応機構における一般式（Ｍ−４−１Ａ）で表される化合物と、一般式（Ｍ−４−１Ｂ）で表される化合物とから、一般式（Ｍ−４−１ＡＢ）で表される化合物を合成する反応は、たとえば、国際公開第２０１６／０９６０８５号のＥｘａｍｐｌｅ１のＳｔｅｐ３にしたがって行うことができる。
上記反応機構における一般式（Ｍ−４−１ＡＢ）で表される化合物と、一般式（Ｍ−４−１Ｃ）で表される化合物とから、一般式（Ｍ−４）で表される化合物を合成する反応は、たとえば、米国特許出願公開第２０１５／００６５６９７号明細書の第８頁のＰａｒｔＢにしたがって行うことができる。
一般式（Ｍ−４−１Ｃ）で表される化合物は、たとえば、米国特許第６３４８５９２号明細書のＥｘａｍｐｌｅ１にしたがって合成することができる。
また、一般式（Ｍ−４−１Ａ）で表される化合物及び一般式（Ｍ−４−１Ｂ）で表される化合物は、公知の方法で合成することができる。
【０１４９】
一般式（Ｍ−４−１Ａ）で表される化合物の具体例を以下に示すが、これらに限定されない。下記具体例の構造式中、Ｒはそれぞれメチル基、エチル基、ｎ−プロピル基、イソプロピル基、ｎ−ブチル基、又はイソブチル基を表す。
【０１５０】
【化３２】
2019078128.tif 000034
【０１５１】
一般式（Ｍ−４−１Ｂ）で表される化合物の具体例を以下に示すが、これらに限定されない。
【０１５２】
【化３３】
2019078128.tif 000035
【０１５３】
一般式（Ｍ−４−１Ｃ）で表される化合物の具体例を以下に示すが、これに限定されない。
【０１５４】
【化３４】
2019078128.tif 000036
【０１５５】
一般式（Ｍ−４）で表される化合物の具体例としては、上記一般式（Ｍ−４−１Ａ）で表される化合物の具体例、上記一般式（Ｍ−４−１Ｂ）で表される化合物の具体例、及び上記一般式（Ｍ−４−１Ｃ）で表される化合物の具体例の任意の組み合わせが挙げられる。以下に、一般式（Ｍ−４）で表される化合物の具体例を示すが、これらに限定されない。
【０１５６】
【化３５】
2019078128.tif 000037
【０１５７】
（ポリイソシアネート化合物）
ポリイソシアネート化合物について説明する。
ポリウレタン（４）を合成する際に用いられる単量体としては、ポリイソシアネート化合物として、１分子中にイソシアネート基を２個有する化合物（ジイソシアネート）を１種以上用いることが好ましい。
ポリイソシアネート化合物としては、特に限定されないが、たとえば、フェニレンジイソシアネート、シクロヘキサンジイソシアネート、トリレンジイソシアネート、キシリレンジイソシアネート、ジフェニルメタンジイソシアネート、ナフタレンジイソシアネート、ヘキサメチレンジイソシアネート、トリメチルヘキサメチレンジイソシアネート、イソホロンジイソシアネート、ジシクロヘキシルメタンジイソシアネート、ビス（イソシアナトメチル）シクロヘキサン、ノルボルネンジイソシアネート、リジンジイソシアネート、上記ジイソシアネートの多量体、ジオール１モルとジイソシアネート２モルとの反応生成物を用いることができる。これらは、単独で用いても複数を組み合わせて用いても良い。
【０１５８】
一般式（Ｍ−４）で表される化合物とポリイソシアネート化合物との反応においては触媒を用いることができる。触媒としては、スズ化合物、チタン化合物、ビスマス化合物、亜鉛化合物、有機塩基（第三級アミン化合物、又はジアザビシクロウンデセン（ＤＢＵ）など）等を好適に用いることができる。
【０１５９】
（その他の単量体）
ポリウレタン（４）は一般式（Ｍ−４）で表される化合物及びポリイソシアネート化合物に加えて、これら以外のその他の単量体を反応させて得られたポリマーであっても良い。
その他の単量体としては、ジオール、トリオール又はジアミンが好ましい。また、カルボキシル基を有するジオール又はカルボキシル基を有するトリオールも好ましい。
【０１６０】
ポリウレタン（４）は、分子中にウレア結合を有していてもよい。ウレタン結合とウレア結合を有するポリマーを「ポリウレタン／ウレア」とも呼ぶ。
ポリウレタン（４）は、一般式（Ｍ−４）で表される化合物と１分子中に２個以上のイソシアネート基を有する化合物とを反応させて得られるポリウレタンに、更に別のポリウレタンを反応させて得られるポリウレタン／ウレアであることが好ましい。
【０１６１】
（ポリウレタン（４）の構造）
ポリウレタン（４）は、水への分散性の観点から分散基を有することが好ましい。分散基としては、イオン性であってもよいし、ノニオン性であってもよい。ポリウレタン（４）の分子構造は、直鎖又は分岐したものいずれでも良い。
ポリウレタン（４）は、堅牢性の観点では架橋構造を有していることが好ましい。架橋構造を有することで、インクジェット捺染の際の熱処理工程でポリウレタン（４）が融着してなる膜の強度が向上して、耐久性に優れる着色布が得られる。架橋構造とは、少なくとも一つの単量体として、分子内にヒドロキシル基及びイソシアネート基を合計で３つ以上有する化合物を用いることで得られる構造を表す。分子内にヒドロキシル基を３つ以上有する化合物としては、グリセリン、ポリグリセリン、トリメチロールプロパン、ペンタエリスリトール等が挙げられる。分子内にイソシアネート基を３つ以上有する化合物としては、ポリメリックＭＤＩ（東ソー（株）製、商品名）、デュラネート（旭化成株式会社製、商品名）等が挙げられる。
【０１６２】
ポリウレタン（４）は分散基としてイオン性基を有する構造を有していても良い。ポリウレタン（４）中のイオン性基を有する構造の導入量は、ポリウレタン（４）の酸価又はアミン価が１〜６０ｍｇＫＯＨ／ｇとなるように導入されることが好ましく、１〜３０ｍｇＫＯＨ／ｇとなるように導入されることが更に好ましい。上記範囲にあると、ポリウレタン（４）の水分散液の分散安定性と洗濯堅牢性に優れる。酸価又はアミン価は、ＪＩＳ（日本工業規格）  Ｋ  ００７０等の中和滴定法により求めることができる。
ポリウレタン（４）は分散基としてノニオン性基を有する構造を有していても良い。分散基としてのノニオン基を有する構造（モノマー単位）の導入量は、１〜４０質量％であることが好ましく、５〜３０質量％であることがより好ましい。上記範囲にあると、ポリウレタン（４）の水分散液の分散安定性と洗濯堅牢性に優れる。
ポリウレタン（４）はアニオン性基を有することが好ましい。
アニオン性基としては酸基が好ましく、カルボキシル基であることがより好ましい。すなわち、ポリウレタン（４）はカルボキシル基を有することが好ましい。
【０１６３】
＜一般式（Ｍ−５）で表される化合物と、１分子中に２個以上のイソシアネート基を有する化合物とを反応させて得られるポリウレタン（ポリウレタン（５））＞
ポリウレタン（５）は、線状のポリマーであっても良いし、網目状のポリマーであっても良い。
ポリウレタン（５）を合成する際に用いられる一般式（Ｍ−５）で表される化合物と、１分子中に２個以上のイソシアネート基を有する化合物（「ポリイソシアネート化合物」ともいう）とは、単量体である。
ポリウレタン（５）は、ウレタン結合を有するポリマーであり、単量体である上記一般式（Ｍ−５）で表される化合物と、単量体であるポリイソシアネート化合物を重合反応させてなる。
また、ポリウレタン（５）は、これらに加えて更に別の単量体を反応させて得られるものであってもよい。
【０１６４】
ポリウレタン（５）を得るための方法は任意であるが、一般式（Ｍ−５）で表される化合物を重合若しくは共重合させてポリウレタン（５）を得る方法挙げられる。
【０１６５】
ポリウレタン（５）を合成する際に用いられる全単量体に対して、一般式（Ｍ−５）で表される化合物の含有量が１５質量％以上であることが好ましく、１５〜８０質量％であることがより好ましい。ポリウレタン（５）を合成する際に用いられる一般式（Ｍ−５）で表される化合物の含有量（ポリウレタン（５）中の一般式（Ｍ−５）で表される化合物に対応するモノマー単位の含有量）が多いほど、インクジェットインクにして印画したときに高濃度の画像が得られる。
【０１６６】
＜一般式（Ｍ−５）で表される化合物＞
一般式（Ｍ−５）で表される化合物について説明する。
【０１６７】
【化３６】
2019078128.tif 000038
【０１６８】
一般式（Ｍ−５）中、Ｒ５０３〜Ｒ５１８は、各々独立に水素原子又は置換基を表す。ただし、Ｒ５０８〜Ｒ５１８の少なくとも１つは、下記一般式（Ｒ−１）〜（Ｒ−９）のいずれかで表される基を表す。Ｒ５１９及びＲ５２０は、各々独立に置換基を有していてもよいアルキル基を表す。ただし、上記一般式（Ｍ−５）で表される化合物はヒドロキシル基を２つ以上有する。
【０１６９】
【化３７】
2019078128.tif 000039
【０１７０】
一般式（Ｒ−１）中、Ｌ１及びＬ２は、各々独立に２価の連結基を表す。
一般式（Ｒ−２）中、Ｌ３は、２価の連結基を表し、Ｒ２１は、水素原子又はアルキル基を表す。
一般式（Ｒ−３）中、Ｌ４及びＬ５は、各々独立に２価の連結基を表す。
一般式（Ｒ−４）中、Ｌ６は、２価の連結基を表し、Ｒ２２は、水素原子又はアルキル基を表す。
一般式（Ｒ−５）中、Ｌ７及びＬ８は、各々独立に２価の連結基を表す。
一般式（Ｒ−６）中、Ｌ９は、２価の連結基を表し、Ｒ２３は、水素原子又はアルキル基を表す。
一般式（Ｒ−７）中、Ｌ１０は、２価の連結基を表す。
一般式（Ｒ−９）中、Ｒ２４は、アルキル基を表す。
＊は結合位置を表す。
【０１７１】
一般式（Ｍ−５）で表される化合物は色素であり、染料として用いることができる。
【０１７２】
一般式（Ｍ−５）中、Ｒ５０３〜Ｒ５１８は、各々独立に、水素原子又は置換基を表す。Ｒ５０８〜Ｒ５１８の少なくとも１つは、上記一般式（Ｒ−１）〜（Ｒ−９）のいずれかで表される基を表す。
Ｒ５０３〜Ｒ５１８が、上記一般式（Ｒ−１）〜（Ｒ−９）のいずれかで表される基以外の置換基を表す場合の置換基としては、前述の置換基群Ａから選ばれる置換基が挙げられ、好ましくは、アルキル基（より好ましくは炭素数１〜１０）、アルキルアミノ基（より好ましくは炭素数１〜１０）、ハロゲン原子（より好ましくは塩素原子、臭素原子）、アルコキシ基（より好ましくは炭素数１〜１０）、又はアルコキシカルボニル基（より好ましくは炭素数１〜１０）である。
【０１７３】
Ｒ５０８〜Ｒ５１８が、各々独立に、上記一般式（Ｒ−１）〜（Ｒ−９）のいずれかで表される基、又は水素原子を表すことが好ましい。
【０１７４】
Ｒ５１９及びＲ５２０は、各々独立に置換基を有していてもよいアルキル基を表す。
Ｒ５１９及びＲ５２０は、各々独立に置換基を有さないアルキル基を表してもよいし、置換基を有するアルキル基を表してもよい。
Ｒ５１９及びＲ５２０が表すアルキル基としては、炭素数１〜５のアルキル基が好ましく、メチル基、エチル基、プロピル基、イソプロピル基、ブチル基、イソブチル基が好ましい。
Ｒ５１９及びＲ５２０が置換基を有するアルキル基を表す場合、置換基としてはヒドロキシル基が好ましい。
【０１７５】
なお、Ｒ５０８〜Ｒ５１８の少なくとも１つは、上記一般式（Ｒ−１）〜（Ｒ−９）のいずれかで表される基を表す。
【０１７６】
一般式（Ｒ−１）中、Ｌ１及びＬ２が表す２価の連結基としては、アルキレン基が好ましく、炭素数１〜５のアルキレン基が更に好ましく、具体的には、メチレン基、エチレン基、プロピレン基などが挙げられ、好ましくはエチレン基である。
【０１７７】
一般式（Ｒ−２）中、Ｌ３が表す２価の連結基としては、アルキレン基が好ましく、炭素数１〜５のアルキレン基が更に好ましく、具体的には、メチレン基、エチレン基、プロピレン基などが挙げられ、好ましくはエチレン基である。
一般式（Ｒ−２）中、Ｒ２１が表すアルキル基としては、炭素数１〜５のアルキル基が好ましく、メチル基、エチル基、プロピル基、イソプロピル基、ブチル基、イソブチル基が好ましい。
【０１７８】
一般式（Ｒ−３）中、Ｌ４及びＬ５が表す２価の連結基としては、アルキレン基が好ましく、炭素数１〜５のアルキレン基が更に好ましく、具体的には、メチレン基、エチレン基、プロピレン基などが挙げられ、好ましくはエチレン基である。
【０１７９】
一般式（Ｒ−４）中、Ｌ６が表す２価の連結基としては、アルキレン基が好ましく、炭素数１〜５のアルキレン基が更に好ましく、具体的には、メチレン基、エチレン基、プロピレン基などが挙げられ、好ましくはエチレン基である。
一般式（Ｒ−４）中、Ｒ２２が表すアルキル基としては、炭素数１〜５のアルキル基が好ましく、メチル基、エチル基、プロピル基、イソプロピル基、ブチル基、イソブチル基が好ましい。
【０１８０】
一般式（Ｒ−５）中、Ｌ７及びＬ８が表す２価の連結基としては、アルキレン基が好ましく、炭素数１〜５のアルキレン基が更に好ましく、具体的には、メチレン基、エチレン基、プロピレン基などが挙げられ、好ましくはエチレン基である。
【０１８１】
一般式（Ｒ−６）中、Ｌ９が表す２価の連結基としては、アルキレン基が好ましく、炭素数１〜５のアルキレン基が更に好ましく、具体的には、メチレン基、エチレン基、プロピレン基などが挙げられ、好ましくはエチレン基である。
一般式（Ｒ−６）中、Ｒ２３が表すアルキル基としては、炭素数１〜５のアルキル基が好ましく、メチル基、エチル基、プロピル基、イソプロピル基、ブチル基、イソブチル基が好ましい。
【０１８２】
一般式（Ｒ−７）中、Ｌ１０が表す２価の連結基としては、アルキレン基が好ましく、炭素数１〜５のアルキレン基が更に好ましく、具体的には、メチレン基、エチレン基、プロピレン基などが挙げられ、好ましくはメチレン基、エチレン基である。
【０１８３】
一般式（Ｒ−９）中、Ｒ２４が表すアルキル基としては、炭素数１〜５のアルキル基が好ましく、メチル基、エチル基、プロピル基、イソプロピル基、ブチル基、イソブチル基が好ましい。
【０１８４】
なお、Ｒ８〜Ｒ１８のうち、Ｒ１１、Ｒ１２、Ｒ１５、Ｒ１６及びＲ１７の少なくとも１つが、上記一般式（Ｒ−１）〜（Ｒ−９）のいずれかで表される基を有することが好ましく、Ｒ１１、Ｒ１５、Ｒ１６及びＲ１７の少なくとも１つが、上記一般式（Ｒ−１）〜（Ｒ−９）のいずれかで表される基を有することが更に好ましい。
【０１８５】
上記一般式（Ｍ−５）中のＲ５０３〜Ｒ５０７が、水素原子であることが好ましい。
【０１８６】
上記一般式（Ｍ−５）で表される化合物は、ヒドロキシル基を２つ以上有する。
【０１８７】
一般式（Ｍ−５）で表される化合物は、公知の方法に従って合成することができる。
【０１８８】
例えば、一般式（Ｍ−５）で表される化合物を合成する場合には、予め、一般式（Ｒ−１）〜（Ｒ−９）のいずれかで表される基を含む一般式（Ｍ−５−１Ａ）で表される化合物、及び一般式（Ｍ−５−１Ｂ）で表される化合物をそれぞれ合成してから、アゾカップリングして、一般式（Ｍ−５）で表される化合物を合成する方法、具体的には下記ルートＡで合成する方法が挙げられる。
【０１８９】
【化３８】
2019078128.tif 000040
【０１９０】
上記一般式（Ｍ−５−１Ａ）、（Ｍ−５−１Ｂ）、（Ｍ−５−１ＡＢ）、及び（Ｍ−５−１Ｃ）中、Ｒ５０３〜Ｒ５１８は各々一般式（Ｍ−１）中の中、Ｒ５０３〜Ｒ５１８と同義であり好ましい範囲も同様である。
Ｒ５１４〜Ｒ５１８の少なくとも１つは、上記一般式（Ｒ−１）〜（Ｒ−９）のいずれかで表される基を表す。
【０１９１】
一般式（Ｍ−５−１Ａ）で表される化合物、及び一般式（Ｍ−５−１ＡＢ）で表される化合物は、ＷＯ２０１６／０９６０８５  ２８ページＥｘａｍｐｌｅｓを参考にして合成できる。一般式（Ｍ−５−１Ｂ）は市販品を使用することができる。
一般式（Ｍ−５−１Ｃ）で表される化合物は、たとえば、米国特許第６３４８５９２号明細書のＥｘａｍｐｌｅ１にしたがって合成することができる。
また、一般式（Ｍ−５−１ＡＢ）で表される化合物と一般式（Ｍ−５−１Ｃ）で表される化合物をカップリングする工程は、米国特許出願公開第２０１５／００６５６９７号明細書の第８頁のＰａｒｔＢにしたがって行うことができる。
【０１９２】
上記ルートＡでは、一般式（Ｍ−５−１Ａ）のＲ５１４〜Ｒ５１８の少なくとも１つが、上記一般式（Ｒ−１）〜（Ｒ−９）のいずれかで表される基を表す場合について説明したが、一般式（Ｍ−５−１Ｂ）のＲ５０８〜Ｒ５１３の少なくとも１つが、上記一般式（Ｒ−１）〜（Ｒ−９）のいずれかで表される基を表す場合、又は一般式（Ｍ−５−１Ｃ）のＲ５０３〜Ｒ５０７の少なくとも１つが、上記一般式（Ｒ−１）〜（Ｒ−９）のいずれかで表される基を表す場合、についても同様にして、一般式（Ｍ−５）で表される化合物を合成できる。
【０１９３】
一般式（Ｍ−５）で表される化合物は、上記のルートＡとは別に、予めアゾカップリングして後から、上記一般式（Ｒ−１）〜（Ｒ−９）のいずれかで表される基を導入する方法、具体的にはルートＢで合成する方法が挙げられる。
後述の化合物（Ｍ−５−１）の合成を例にして、「ルートＢ」を以下に説明する。
【０１９４】
【化３９】
2019078128.tif 000041
【０１９５】
この場合、化合物（Ｍ−５−１Ａ’）、化合物（Ｍ−５−１Ｂ’）は市販品を用いることができる。また、化合物（Ｍ−５−１ＡＢ’）と化合物（Ｍ−５−１Ｃ’）をカップリングする工程は、米国特許出願公開第２０１５／００６５６９７号明細書の第８頁のＰａｒｔＢにしたがって行うことができる。最後のアミド化は、公知の方法、例えば、実験化学講座１４  ＩＩＩ  １７９９ページの方法でスルホン酸をクロロ化し、実験化学講座１４  ＩＩＩ  １８０３ページの方法でアミド化できる。
【０１９６】
一般式（Ｍ−５−１Ａ）で表される化合物の具体例を以下に示すが、これらに限定されない。下記具体例の構造式中、Ｒは、Ｍｅ（メチル基）、Ｅｔ（エチル基）、ｎ−Ｐｒ（ｎ−プロピル基）、ｉ−Ｐｒ（イソプロピル基）、ｎ−Ｂｕ（ｎ−ブチル基）、又はｉ−Ｂｕ（イソブチル基）を表す。
【０１９７】
Ｒ５１４〜Ｒ５１８の少なくとも１つが、上記一般式（Ｒ−１）〜（Ｒ−９）のいずれかで表される基を表す、一般式（Ｍ−５−１Ａ）で表される化合物の具体例
【０１９８】
【化４０】
2019078128.tif 000042
【０１９９】
Ｒ５１４〜Ｒ５１８のいずれもが、上記一般式（Ｒ−１）〜（Ｒ−９）のいずれかで表される基ではない、一般式（Ｍ−５−１Ａ）で表される化合物の具体例
【０２００】
【化４１】
2019078128.tif 000043
【０２０１】
【化４２】
2019078128.tif 000044
【０２０２】
一般式（Ｍ−１Ｂ）で表される化合物の具体例を以下に示すが、これらに限定されない。Ｒは、Ｍｅ（メチル基）、Ｅｔ（エチル基）、ｎ−Ｐｒ（ｎ−プロピル基）、ｉ−Ｐｒ（イソプロピル基）、ｎ−Ｂｕ（ｎ−ブチル基）、又はｉ−Ｂｕ（イソブチル基）を表す。
【０２０３】
Ｒ５０８〜Ｒ５１３の少なくとも１つが、上記一般式（Ｒ−１）〜（Ｒ−９）のいずれかで表される基を表す、一般式（Ｍ−５−１Ｂ）で表される化合物の具体例
【０２０４】
【化４３】
2019078128.tif 000045
【０２０５】
Ｒ５０８〜Ｒ５１３の何れもが、上記一般式（Ｒ−１）〜（Ｒ−９）のいずれかで表される基ではない、一般式（Ｍ−５−１Ｂ）で表される化合物の具体例
【０２０６】
【化４４】
2019078128.tif 000046
【０２０７】
一般式（Ｍ−５−１Ｃ）で表される化合物の具体例を以下に示すが、これに限定されない。ＲＡは、各々独立に、アルキル基（好ましくはＭｅ（メチル基）、Ｅｔ（エチル基）、ｎ−Ｐｒ（ｎ−プロピル基）、ｉ−Ｐｒ（イソプロピル基）、ｎ−Ｂｕ（ｎ−ブチル基）、ｉ−Ｂｕ（イソブチル基）、ｎ−Ｐｎ（ｎ−ペンチル基）、又はｉ−Ｐｎ（イソペンチル基））、ヒドロキシアルキル基（好ましくはヒドロキシメチル基、ヒドロキシエチル基、又はヒドロキシプロピル基）を表す。
【０２０８】
【化４５】
2019078128.tif 000047
【０２０９】
一般式（Ｍ−５）で表される化合物の具体例としては、上記一般式（Ｍ−５−１Ａ）で表される化合物の具体例、上記一般式（Ｍ−５−１Ｂ）で表される化合物の具体例、及び上記一般式（Ｍ−５−１Ｃ）で表される化合物の具体例の任意の組み合わせが挙げられる。以下に、一般式（Ｍ−５）で表される化合物の具体例を示すが、これらに限定されない。
【０２１０】
【化４６】
2019078128.tif 000048
【０２１１】
【化４７】
2019078128.tif 000049
【０２１２】
（ポリイソシアネート化合物）
ポリイソシアネート化合物について説明する。
ポリウレタン（５）を合成する際に用いられる単量体としては、ポリイソシアネート化合物として、１分子中にイソシアネート基を２個有する化合物（ジイソシアネート）を１種以上用いることが好ましい。
ポリイソシアネート化合物としては、特に限定されないが、たとえば、フェニレンジイソシアネート、シクロヘキサンジイソシアネート、トリレンジイソシアネート、キシリレンジイソシアネート、ジフェニルメタンジイソシアネート、ナフタレンジイソシアネート、ヘキサメチレンジイソシアネート、トリメチルヘキサメチレンジイソシアネート、イソホロンジイソシアネート、ジシクロヘキシルメタンジイソシアネート、ビス（イソシアナトメチル）シクロヘキサン、ノルボルネンジイソシアネート、リジンジイソシアネート、上記ジイソシアネートの多量体、ジオール１モルとジイソシアネート２モルとの反応生成物を用いることができる。これらは、単独で用いても複数を組み合わせて用いても良い。
【０２１３】
一般式（Ｍ−５）で表される化合物とポリイソシアネート化合物との反応においては触媒を用いることができる。触媒としては、スズ化合物、チタン化合物、ビスマス化合物、亜鉛化合物、有機塩基（第三級アミン化合物、又はジアザビシクロウンデセン（ＤＢＵ）など）等を好適に用いることができる。
【０２１４】
（その他の単量体）
ポリウレタン（５）は一般式（Ｍ−５）で表される化合物及びポリイソシアネート化合物に加えて、これら以外のその他の単量体を反応させて得られたポリマーであっても良い。
その他の単量体としては、ジオール、トリオール又はジアミンが好ましい。また、カルボキシル基を有するジオール又はカルボキシル基を有するトリオールも好ましい。
【０２１５】
ポリウレタン（５）は、分子中にウレア結合を有していてもよい。ウレタン結合とウレア結合を有するポリマーを「ポリウレタン／ウレア」とも呼ぶ。
ポリウレタン（５）は、一般式（Ｍ−５）で表される化合物と１分子中に２個以上のイソシアネート基を有する化合物とを反応（重合）させて得られるポリウレタンに、更に別のポリウレタンを反応させて得られるポリウレタン／ウレアであることが好ましい。
【０２１６】
（ポリウレタン（５）の構造）
ポリウレタン（５）は、水への分散性の観点から分散基を有することが好ましい。分散基としては、イオン性であってもよいし、ノニオン性であってもよい。ポリウレタン（５）の分子構造は、直鎖又は分岐したものいずれでも良い。
ポリウレタン（５）は、架橋構造を有していることが好ましい。架橋構造を有することで、インクジェット捺染の際の熱処理工程でポリウレタン（５）が融着してなる膜の強度が向上して、耐久性に優れる着色布が得られる。架橋構造とは、少なくとも一つの単量体として、分子内にヒドロキシル基及びイソシアネート基を合計で３つ以上有する化合物を用いることで得られる構造を表す。分子内にヒドロキシル基を３つ以上有する化合物としては、グリセリン、ポリグリセリン、トリメチロールプロパン、ペンタエリスリトール等が挙げられる。分子内にイソシアネート基を３つ以上有する化合物としては、ポリメリックＭＤＩ（東ソー（株）製、商品名）、デュラネート（旭化成株式会社製、商品名）等が挙げられる。
【０２１７】
ポリウレタン（５）は分散基としてイオン性基を有する構造を有していても良い。ポリウレタン（５）中のイオン性基を有する構造の導入量は、ポリウレタン（５）の酸価又はアミン価が１〜６０ｍｇＫＯＨ／ｇとなるように導入されることが好ましく、１〜３０ｍｇＫＯＨ／ｇとなるように導入されることが更に好ましい。上記範囲にあると、ポリウレタン（５）の水分散液の分散安定性と洗濯堅牢性に優れる。酸価又はアミン価は、ＪＩＳ（日本工業規格）  Ｋ  ００７０等の中和滴定法により求めることができる。
ポリウレタン（５）は分散基としてノニオン性基を有する構造を有していても良い。分散基としてのノニオン基を有する構造（モノマー単位）の導入量は、１〜４０質量％であることが好ましく、５〜３０質量％であることがより好ましい。上記範囲にあると、ポリウレタン（５）の水分散液の分散安定性と洗濯堅牢性に優れる。
ポリウレタン（５）はアニオン性基を有することが好ましい。
アニオン性基としては酸基が好ましく、カルボキシル基であることがより好ましい。すなわち、ポリウレタン（５）はカルボキシル基を有することが好ましい。
【０２１８】
＜一般式（１ａ）で表される繰り返し単位を有するポリマー＞
ポリマー（１）は、下記一般式（１ａ）で表される繰り返し単位を有するポリマー（「ポリマー（１ａ）」とも呼ぶ。）であることも好ましい。
【０２１９】
【化４８】
2019078128.tif 000050
【０２２０】
一般式（１ａ）中、Ｘ１ａは連結基を表し、Ｌ１ａは単結合又は２価の連結基を表し、Ｄ１ａは一般式（Ｍ−１）で表される構造から任意の水素原子を１個取り除いた染料残基を表す。
【０２２１】
一般式（１ａ）中、Ｘ１ａは連結基を表す。Ｘ１ａは重合によって形成される連結基であることが好ましく、重合反応で形成される主鎖に相当する部分であることが好ましい。すなわち、Ｘ１ａはポリマー主鎖の部分構造であることが好ましい。Ｘ１ａは、置換もしくは無置換の不飽和エチレン基を重合して形成される連結基、環状エーテルを開環重合して形成される連結基等が挙げられ、好ましくは、不飽和エチレン基を重合して形成される連結基である。
一般式（１ａ）で表される繰り返し単位として具体的には（メタ）アクリレート繰り返し単位、スチレン繰り返し単位、マレイン酸エステル繰り返し単位、マレイミド繰り返し単位、ビニルエーテル繰り返し単位、シクロオレフィン繰り返し単位が挙げられ、（メタ）アクリレート繰り返し単位が好ましい。
一般式（１ａ）で表される繰り返し単位の好ましい具体例を以下に示すが、これらに限定されない。下記Ｒａは水素原子又は置換基（好ましくはメチル基）を表す。
【０２２２】
【化４９】
2019078128.tif 000051
【０２２３】
（ポリマー（１ａ）の分子量）
本発明ではポリマー（１ａ）を水に分散した状態で用いるため、分散性に関して、ポリマー（１ａ）には最適な分子量の範囲があり、その分子量の範囲の上限以下であれば分散体の再凝集が起きにくい。一方、最適な分子量の範囲の下限以上であれば水及び水性有機溶剤へ溶解しにくい。使用するポリマー（１ａ）の種類により異なるが、概ねその重量平均分子量（Ｍｗ）が２，０００〜２，０００，０００のものを用いるのが好ましく、２，０００〜１，０００，０００のものを用いるのがより好ましく、３，０００〜８０，０００のものを用いるのが更に好ましく、３，０００〜３０，０００のものを用いるのが特に好ましく、３，０００〜１５，０００のものを用いるのが最も好ましい。分散度（Ｍｗ／Ｍｎ）は好ましくは、１．０〜３．０、さらに好ましくは１．０〜２．５、特に好ましくは１．０〜２．０である。Ｍｎは数平均分子量を表す。
ポリマー（１ａ）の重量平均分子量はゲルパーミエーションクロマトグラフィー（ＧＰＣ）測定から算出できる。本明細書において、ＧＰＣは、特に断らない限り、ＨＬＣ−８２２０ＧＰＣ（東ソー（株）製）を用い、カラムをＴＳＫｇｅｌ  ＳｕｐｅｒＨＺＭ−Ｈ、ＴＳＫｇｅｌ  ＳｕｐｅｒＨＺ４０００、ＴＳＫｇｅｌ  ＳｕｐｅｒＨＺ２００（東ソー社製）で測定し、数平均分子量はポリスチレン換算により算出した。キャリアは適宜選定すればよいが、溶解可能であるかぎり、ＮＭＰ（Ｎ−メチルピロリドン）を用いた。
【０２２４】
（ポリマー（１ａ）の構造）
ポリマー（１ａ）は、必須の構造として、一般式（Ｍ−１）で表される構造を有していればよいが、水への分散性の観点から疎水基（電気的に中性の非極性基で水と親和性が低い基）、及びイオン性基（電気的にイオン性の極性基で、水との親和性が高い基）の少なくとも１種を含む繰り返し単位を導入することがより好ましい。ポリマー（１ａ）の分子構造は、直鎖又は分岐したものいずれでもよく、ランダム、交互、周期、ブロックのいずれの構造でもよく、幹と枝の構造がデザインされたグラフトポリマーであってもよい。
ポリマー（１ａ）の形成方法としては、いわゆる共重合などの方法が、設計の自由度の観点から好ましい。共重合成分としては以下のような疎水基含有単量体、陰イオン性基含有単量体、陽イオン性基含有単量体、その他の機能性単量体が挙げられる。
【０２２５】
ポリマー（１ａ）における一般式（Ｍ−１）で表される構造を有する繰り返し単位の全繰り返し単位に対する含有率は、好ましくは１０〜９０質量％であり、より好ましくは２５〜９０質量％であり、特に好ましくは５０〜９０質量％である。一般式（Ｍ−１）で表される構造を有する繰り返し単位の含有率が１０質量％以上であれば、単位質量当たりの着色力が向上し布帛への染色濃度が高くなる。また、９０質量％以下であると、ポリマー（１ａ）合成時において分子量を適切な範囲に調整しやすい。
【０２２６】
〔疎水基含有単量体〕
疎水基含有単量体としては、例えば、スチレン系単量体、フェニル基含有（メタ）アクリレート類、（メタ）アクリル酸アルキルエステル類、アルキルビニルエーテル類、（メタ）アクリロニトリル等のビニル単量体；ポリイソシアネートとポリオール又はポリアミン等から形成されるウレタン基含有ビニル単量体；エピクロルヒドリンとビスフェノール等から形成されるエポキシ基含有ビニル単量体；多価カルボン酸とポリアルコール等を単量体から形成されるエステル基含有ビニル単量体；オルガノポリシロキサン等から形成されるシリコーン基含有ビニル単量体などが挙げられる。
ポリマー（１ａ）は、繊維とのなじみ、すなわちポリマー（１ａ）の柔らかさの観点から、好ましくは、下記一般式（ＡＣ）で表される単量体に由来する繰り返し単位を含むことが好ましい。
【０２２７】
【化５０】
2019078128.tif 000052
【０２２８】
一般式（ＡＣ）中、Ｒ１ＡＣは、水素原子、又はメチル基を表す。Ｒ１ＡＣが水素原子を表す場合、Ｒ２ＡＣは置換基を有してもよい、直鎖若しくは分岐アルキル基又はシクロアルキル基を表し、Ｒ１ＡＣがメチル基を表す場合、Ｒ２ＡＣは脂肪族基であり、核原子数３以上の置換基を有してもよい、直鎖若しくは分岐アルキル基又はシクロアルキル基を表す。
【０２２９】
核原子数とは水素原子以外の原子数のことを表す。
【０２３０】
Ｒ１ＡＣが水素原子を表す場合、Ｒ２ＡＣは好ましくは直鎖または分岐アルキル基であり、より好ましくは直鎖アルキル基である。Ｒ２ＡＣが置換基を有する場合の置換基としては、芳香族環を含有していないことが好ましく、ヒドロキシル基、又はアルコキシル基であることが好ましい。
Ｒ１ＡＣがメチル基を表す場合、Ｒ２ＡＣは好ましくは無置換の直鎖または分岐アルキル基であり、より好ましくは直鎖アルキル基である。Ｒ２ＡＣが置換基を有する場合の置換基としては、芳香族環を含有していないことが好ましく、ヒドロキシル基、又はアルコキシル基であることが好ましい。
【０２３１】
一般式（ＡＣ）で表される単量体として具体的には、アクリル系単量体（Ｒ１ＡＣ＝水素原子）：メチルアクリレート、エチルアクリレート、プロピルアクリレート、ｉｓｏ−プロピルアクリレート、ブチルアクリレート、ｔｅｒｔ−ブチルアクリレート、イソブチルアクリレート、ペンチルアクリレート、イソアミルアクリレート、ヘキシルアクリレート、シクロヘキシルアクリレート、オクチルアクリレート、２−エチルヘキシルアクリレート、デシルアクリレートホモポリマー、ｉｓｏ−オクチルアクリレート、ラウリルアクリレート、テトラデシルアクリレート、ヘキサデシルアクリレート、ステアリルアクリレート、ベンジルアクリレート、酢酸ビニル、２−ヒドロキシエチルアクリレート、２−ヒドロキシブチルアクリレート、４−ヒドロキシブチルアクリレート、２−メトキシエチルアクリレート、エトキシエチルアクリレート、エトキシジエチレングリコールアクリレート、テトラヒドロフルフリルアクリレート、フェノキシエチルアクリレート、カルボキシエチルアクリレート；メタクリル系単量体（Ｒ１ＡＣ＝メチル基）：プロピルメタクリレート、ｉｓｏ−プロピルメタクリレートホモポリマー、ブチルメタクリレート、イソブチルメタクリレート、ｔｅｒｔ−ブチルメタクリレート、ペンチルメタクリレート、イソアミルアクリレート、ヘキシルメタクリレート、シクロヘキシルアクリレート、オクチルアクリレート、ｉｓｏ−オクチルメタクリレート、２−エチルヘキシルメタクリレート、デシルメタクリレートホモポリマー、ラウリルメタクリレート、テトラデシルメタクリレート、ヘキサデシルメタクリレート、ステアリルメタクリレート、２−ヒドロキシエチルメタクリレート、２−ヒドロキシブチルメタクリレート、４−ヒドロキシブチルメタクリレートホモポリマー、Ｎ，Ｎ−ジエチルアミノエチルメタクリレート、Ｎ，Ｎ−ジメチルアミノエチルメタクリレート、エトキシエチルメタクリレート、メトキシメタクリレート、カルボキシエチルメタクリレート；が挙げられる。
【０２３２】
ポリマー（１ａ）における一般式（ＡＣ）で表される単量体に由来する繰り返し単位の全繰り返し単位に対する含有率は、好ましくは５〜９０質量％であり、より好ましくは５〜５０質量％であり、特に好ましくは１０〜３０質量％である。一般式（ＡＣ）で表される単量体に由来する繰り返し単位の含有率が５質量％以上であれば、捺染時の熱処理工程にて粒子であるポリマー（１ａ）を溶融させ、繊維を被覆させることができ耐摩擦性を向上させることができる。また、９０質量％以下であると、平均粒子径を制御しやすい。
【０２３３】
次に、イオン性基には、陰イオン性基と陽イオン性基があるが、これらのイオン性基を与える単量体としては、以下のものがある。
【０２３４】
〔陽イオン性基含有単量体〕
陽イオン性基含有単量体として、以下の、不飽和アミン含有単量体、不飽和アンモニウム塩含有単量体等を用いることができる。不飽和アミン含有単量体としては、例えば，ビニルアミン、アリルアミン、ビニルピリジン、メチルビニルピリジン、Ｎ，Ｎ−ジアルキルアミノスチレン、Ｎ，Ｎ−ジアルキルアミノアルキル（メタ）アクリレート、ジアルキルアミノエチルビニルエーテル等が挙げられる。
不飽和アンモニウム塩含有単量体としては、上記不飽和３級アミン含有単量体を４級化剤で４級化させたもの等が挙げられる。
【０２３５】
〔陰イオン性基含有単量体〕
陰イオン性基含有単量体として、−ＣＯＯＭ（Ｍは水素原子又はカウンターカチオンを表す）を含有する単量体、不飽和スルホン酸単量体、不飽和リン酸単量体、又はこれらの無水物や塩等を用いることができ、好ましくは−ＣＯＯＭを含有する単量体である。−ＣＯＯＭは、カルボキシル基（Ｍが水素原子を表す場合）又はその塩（Ｍがカウンターカチオンを表す場合）を表す。Ｍがカウンターカチオンを表す場合、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウムイオン、ナトリウムイオン、カリウムイオン、アンモニウムイオンが好ましく、リチウムイオン又はナトリウムイオンがより好ましい。
−ＣＯＯＭを含有する単量体としては例えば、（メタ）アクリル酸、クロトン酸、マレイン酸、フマル酸、イタコン酸、カルボキシエチルアクリレート等が挙げられる。このなかでも、（メタ）アクリル酸が好ましい。
不飽和スルホン酸単量体としては、例えば、スチレンスルホン酸、ビニルスルホン酸、２−アクリルアミド−２−メチルプロパンスルホン酸、（メタ）アクリル酸２−ヒドロキシアルキルの硫酸エステル等、又はそれらの塩等が挙げられる。
不飽和リン酸単量体としては、例えば、ビニルホスホン酸、（メタ）アクリル酸ヒドロキシアルキル（炭素数２〜６）の燐酸エステル、（メタ）アクリル酸アルキルホスホン酸類等が挙げられる。
【０２３６】
ポリマー（１ａ）は、−ＣＯＯＭを含む繰り返し単位を有することが好ましい。
−ＣＯＯＭを含有する単量体を用いて、ポリマー（１ａ）に−ＣＯＯＭを含む繰り返し単位を導入することができる。
ポリマー（１ａ）における−ＣＯＯＭを含む繰り返し単位の全繰り返し単位に対する含有率は、好ましくは５〜９０質量％であり、より好ましくは５〜５０質量％であり、特に好ましくは５〜２０質量％である。カルボキシル基またはその塩を含む繰り返し単位の含有率が５質量％以上であれば、インク中でのポリマー（１ａ）の分散性を向上させることができる。また、９０質量％以下であると、平均粒子径を制御しやすい。
【０２３７】
〔その他の機能性単量体〕
上記の共重合法によるもの以外に、例えば、イオン性基を予め導入したウレタン形成基含有単量体をウレタン重合、又はイオン性基を予め導入したエポキシ形成基含有単量体をエポキシ重合するなどの方法も採用することができる。また、基幹の高分子を重合形成した後、目的のイオン性基を導入することで、ポリマー（１ａ）を得ることもできる。なお、その他の成分を含有していてもよく、例えば、イオン性を伴わない、ヒドロキシル基又はアミド基を持つポリエチレンオキサイド、ポリオール又はヒドロキシアルキルエステル類含有単量体、アクリルアミド、ヒドロキシアルキルアクリレート、酢酸ビニル、ビニルアルコール、Ｎ−エチルメタクリルアミド、Ｎ−イソプロピルアクリルアミド、Ｎ−ビニルピロリドン等を単量体として共重合させることもできる。
【０２３８】
ポリマー（１ａ）は、少なくとも一般式（Ｍ−１）で表される構造、上記一般式（ＡＣ）で表される単量体に由来する繰り返し単位、及び−ＣＯＯＭを含む繰り返し単位をそれぞれ１種類以上有することが好ましく、一般式（Ｍ−１）で表される構造を有する単量体、一般式（ＡＣ）で表される単量体、及び−ＣＯＯＭを含有する単量体を共重合させることにより得られるポリマーであることが好ましい。
【０２３９】
ポリマー（１ａ）としては一般式（Ｍ−１）で表される構造を有する（メタ）アクリレート、アルキル（メタ）アクリレートまたは芳香族（メタ）アクリレート、および（メタ）アクリル酸（塩）の共重合体が好ましい。
【実施例】
【０２４０】
以下に、実施例に基づいて本発明を更に詳細に説明するが、本発明の範囲は以下に示す実施例により限定的に解釈されない。【０２４１】
（Ｍ−３−３の合成）
米国特許第６３４８５９２号明細書を参考に、（Ｍ−３−３）の原料である２，２−ジエチル−２，３−ジヒドロペリミジンを合成した。また、国際公開第２０１６／０９６０８５号を参考に４−フェニルアゾ−１−ナフチルアミンを合成した。【０２４２】
三口フラスコに、４−フェニルアゾ−１−ナフチルアミン２４．７ｇ、酢酸５１０ｍＬ、プロピオン酸１１０ｍＬを入れ２０℃で撹拌し、溶解させた。そこへ濃塩酸７．３ｍＬを投入し、０〜５℃になるよう冷却した。０〜５℃に保持したまま、亜硝酸ナトリウム８．５質量％水溶液を滴下し、滴下後１時間反応させ、ジアゾニウム塩溶液を得た。三口フラスコに２，２−ジエチル−２，３−ジヒドロペリミジン２３ｇ、テトラヒドロフラン（ＴＨＦ）１５０ｍＬを入れ、２０℃で撹拌し、溶解させた。これを５℃以下に冷却し、ジアゾニウム塩溶液を反応温度５℃以下を保持しながら、滴下し、滴下後３０分撹拌して、（Ｍ−３−３）の反応液を得た。沈殿物をろ取し、酢酸がなくなるまで純水で洗浄、乾燥して、（Ｍ−３−３）の固体４２ｇを得た。（Ｍ−３−３）についてクロロホルム／メタノール＝１／１溶液でのＵＶ（ｕｌｔｒａｖｉｏｌｅｔ）吸収スペクトルを図１に示す。図１の「Ａｂｓ．」は「吸光度」を表す。【０２４３】
用いる原料を適宜変更し、（Ｍ−３−３）の合成と同様にして、（Ｍ−３−２）、（Ｍ−３−４）を合成した。（Ｍ−３−１）（Ｓｏｌｖｅｎｔ  Ｂｌａｃｋ  ３）と共に以下に構造を示す。【０２４４】
【化５１】
2019078128.tif 000053
【０２４５】
（プレポリマー３−１のテトラヒドロフラン（ＴＨＦ）溶液の調製）
三口フラスコに、ヘキサメチレンジイソシアネート６４．０ｇ、Ｓｏｌｖｅｎｔ  Ｂｌａｃｋ  ３（Ｍ−３−１）（和光純薬社製）２０．０ｇ、ＴＨＦ１６．０ｇ、ネオスタンＵ−６００（日東化成工業（株）製、商品名）０．２ｇを入れ、６５℃で８時間撹拌した。高速液体クロマトグラフィーにより、Ｓｏｌｖｅｎｔ  Ｂｌａｃｋ  ３の消失を確認した。この溶液をヘキサン１６０ｍＬで再沈し、ろ取した。得られた固形物を再度ＴＨＦに溶解し、固形分濃度３５％のプレポリマー３−１のＴＨＦ溶液を得た。【０２４６】
（高速液体クロマトグラフィー測定条件）
装置：ＳＨＩＭＡＤＺＵ  Ｎｅｘｅｒａ  Ｘ２（株式会社島津製作所製）
カラム：ＴＳＫｇｅｌ  ＯＤＳ−１２０Ｈ（東ソー株式会社製）
溶離液：Ａ液）水１Ｌ、トリフルオロ酢酸１ｍＬ  
Ｂ液）テトラヒドロフラン１Ｌ、トリフルオロ酢酸１ｍＬ
６分間かけてＡ液濃度６０％、Ｂ液濃度４０％から、Ａ液濃度０％、Ｂ液濃度１００％へと変化させ、その後２分間Ａ液濃度０％、Ｂ液濃度１００％を保持した。【０２４７】
（プレポリマー３−２のＴＨＦ溶液の調製）
三口フラスコに、イソホロンジイソシアネート１３．１ｇ、ジメチロールブタン酸４．０ｇ、ポリカプロラクトンジオール（アルドリッチ社製、平均分子量５３０）６．４ｇ、トリメチロールプロパン０．５ｇ、ＴＨＦ５６．０ｇ、ネオスタンＵ−６００（日東化成工業（株）製、商品名）０．７ｇを入れ、７５℃で４時間撹拌した。最終固形分濃度が３０質量％となるようにＴＨＦを添加し、プレポリマー３−２のＴＨＦ溶液を得た。【０２４８】
（ポリウレア水分散液（ＵＬｘ−３−１）の調製）
容器に、上記で得られたプレポリマー３−１のＴＨＦ溶液１３．５ｇ、タケネートＤ−１１６Ｎ（ノニオン性分散プレポリマー、三井化学（株）製）５０質量％酢酸エチル溶液２．５ｇ、ポリメリックＭＤＩ（アルドリッチ社製、Ｍｎ４００）０．９ｇ、酢酸エチル１１．３ｇ、ＴＨＦ０．８ｇを入れた。更に、純水３５．６ｇ、４質量％ドデシル硫酸ナトリウム水溶液１１．７ｇの混合液を添加し、１６０００回転／分で１２分撹拌し、乳化させて乳化液を得た。その後、得られた乳化液を減圧留去して有機溶剤を除去した。その後、乳化液にＵＣＡＴ  ＳＡ１０２（サンアプロ（株）製、商品名）の１０質量％水溶液を１．８ｇ添加し、固形分濃度が１５質量％となるように純水を添加し、５０℃で２日間保持して反応させた。その後、フィルターろ過により粗大粒子を除去し、黒色のポリウレア水分散液（ＵＬｘ−３−１）を４５ｇ得た。ポリウレア水分散液（ＵＬｘ−３−１）の最終固形分濃度は１５質量％であった。ポリウレア水分散液（ＵＬｘ−３−１）に含まれるポリマーはポリウレタン／ウレアであり、その平均粒子径（ＭＶ）は２２０ｎｍであった。【０２４９】
（ポリウレア水分散液（ＵＬｘ−３−２）の調製）
容器に、上記で得られたプレポリマー３−１のＴＨＦ溶液１２．８ｇ、プレポリマー３−２の３０質量％ＴＨＦ溶液２．６ｇ、ポリメリックＭＤＩ（アルドリッチ社製、Ｍｎ４００）０．９ｇ、酢酸エチル１４．８ｇ、トリエチルアミン０．１ｇを入れた。更に、純水３５．６ｇ、４質量％ドデシル硫酸ナトリウム水溶液１１．７ｇの混合液を添加し、１６０００回転／分で１２分撹拌し、乳化させて乳化液を得た。その後、得られた乳化液を減圧留去して有機溶剤を除去した。その後、乳化液にＵＣＡＴ  ＳＡ１０２（サンアプロ（株）製、商品名）の１０質量％水溶液を１．８ｇ添加し、固形分濃度が１５質量％となるように純水を添加し、５０℃で２日間保持して反応させた。その後、フィルターろ過により粗大粒子を除去し、黒色のポリウレア水分散液（ＵＬｘ−３−２）を４０ｇ得た。ポリウレア水分散液（ＵＬｘ−３−２）の最終固形分濃度は１５質量％であった。ポリウレア水分散液（ＵＬｘ−３−２）に含まれるポリマーはポリウレタン／ウレアであり、その平均粒子径（ＭＶ）は１６８ｎｍであった。【０２５０】
（ポリウレア水分散液（ＵＬｘ−３−３）の調製）
プレポリマー３−１のＴＨＦ溶液の量を１０．２ｇに、ポリメリックＭＤＩ（アルドリッチ社製、Ｍｎ４００）（Ｍｎは数平均分子量を表す）の量を１．９ｇに変更した以外は（ＵＬｘ−３−２）と同様にしてポリウレア水分散液（ＵＬｘ−３−３）を合成した。ポリウレア水分散液（ＵＬｘ−３−３）の最終固形分濃度は１５質量％であった。ポリウレア水分散液（ＵＬｘ−３−３）に含まれるポリマーはポリウレタン／ウレアであり、その平均粒子径（ＭＶ）は６１ｎｍであった。【０２５１】
（プレポリマー３−３のＴＨＦ溶液の調製）
ヘキサメチレンジイソシアネートをイソホロンジイソシアネートに変更した以外は、プレポリマー３−１と同様にして、固形分濃度３５％のプレポリマー３−３のＴＨＦ溶液を得た。【０２５２】
（ポリウレア水分散液（ＵＬｘ−３−４）の調製）
プレポリマー３−１をプレポリマー３−３に変更した以外は、（ＵＬｘ−３−２）と同様にしてポリウレア水分散液（ＵＬｘ−３−４）を合成した。ポリウレア水分散液（ＵＬｘ−３−４）の最終固形分濃度は１５質量％であった。ポリウレア水分散液（ＵＬｘ−３−４）に含まれるポリマーはポリウレタン／ウレアであり、その平均粒子径（ＭＶ）は１６２ｎｍであった。【０２５３】
（ポリウレア水分散液（ＵＬｘ−３−５）の調製）
ポリメリックＭＤＩをタケネートＤ−１７０Ｎ（三井化学社製、一般式（Ｂ）のＲ４〜Ｒ６がヘキサメチレン基に相当）に変更した以外は、（ＵＬｘ−３−２）と同様にしてポリウレア水分散液（ＵＬｘ−３−５）を合成した。ポリウレア水分散液（ＵＬｘ−３−５）の最終固形分濃度は１５質量％であった。ポリウレア水分散液（ＵＬｘ−３−５）に含まれるポリマーはポリウレタン／ウレアであり、その平均粒子径（ＭＶ）は１４８ｎｍであった。【０２５４】
（ポリウレア水分散液（ＵＬｘ−３−６）の調製）
ポリメリックＭＤＩをタケネートＤ−１１０Ｎ（三井化学社製、一般式（Ｃ）のＲ７〜Ｒ９がアリーレン基に相当）に変更した以外は、（ＵＬｘ−３−２）と同様にしてポリウレア水分散液（ＵＬｘ−３−６）を合成した。ポリウレア水分散液（ＵＬｘ−３−６）の最終固形分濃度は１５質量％であった。ポリウレア水分散液（ＵＬｘ−３−６）に含まれるポリマーはポリウレタン／ウレアであり、その平均粒子径（ＭＶ）は１８５ｎｍであった。【０２５５】
（ポリウレア水分散液（ＵＬｘ−３−７）の調製）
ポリメリックＭＤＩをタケネートＤ−１２０Ｎ（三井化学社製、一般式（Ｃ）のＲ７〜Ｒ９がアリーレン基に相当）に変更した以外は、（ＵＬｘ−３−２）と同様にしてポリウレア水分散液（ＵＬｘ−３−７）を合成した。ポリウレア水分散液（ＵＬｘ−３−７）の最終固形分濃度は１５質量％であった。ポリウレア水分散液（ＵＬｘ−３−７）に含まれるポリマーはポリウレタン／ウレアであり、その平均粒子径（ＭＶ）は１８０ｎｍであった。【０２５６】
（ポリウレア水分散液（ＵＬｘ−３−８）の調製）
ポリメリックＭＤＩを添加せずに、プレポリマー３−１の量を１５．８ｇに変更した以外は、（ＵＬｘ−３−２）と同様にしてポリウレア水分散液（ＵＬｘ−３−８）を合成した。ポリウレア水分散液（ＵＬｘ−３−８）の最終固形分濃度は１５質量％であった。ポリウレア水分散液（ＵＬｘ−３−８）に含まれるポリマーはポリウレタン／ウレアであり、その平均粒子径（ＭＶ）は１３２ｎｍであった。【０２５７】
（プレポリマー３−４のテトラヒドロフラン（ＴＨＦ）溶液の調製）
Ｓｏｌｖｅｎｔ  Ｂｌａｃｋ  ３を（Ｍ−３−２）に変更した以外は、プレポリマー３−３と同様にして、固形分濃度３５％のプレポリマー３−４のＴＨＦ溶液を得た。【０２５８】
（プレポリマー３−５のテトラヒドロフラン（ＴＨＦ）溶液の調製）
Ｓｏｌｖｅｎｔ  Ｂｌａｃｋ  ３を（Ｍ−３−３）に変更した以外は、プレポリマー３−３と同様にして、固形分濃度３５％のプレポリマー３−５のＴＨＦ溶液を得た。【０２５９】
（プレポリマー３−６のテトラヒドロフラン（ＴＨＦ）溶液の調製）
Ｓｏｌｖｅｎｔ  Ｂｌａｃｋ  ３を（Ｍ−３−４）に変更した以外は、プレポリマー３−３と同様にして、固形分濃度３５％のプレポリマー３−６のＴＨＦ溶液を得た。【０２６０】
（ポリウレア水分散液（ＵＬｘ−３−９）〜（ＵＬｘ−３−１１）の調製）
プレポリマー３−１をプレポリマー３−４〜３−６に変更した以外は、（ＵＬｘ−３−２）と同様にして、ポリウレア水分散液（ＵＬｘ−３−９）〜（ＵＬｘ−３−１１）を合成した。ポリウレア水分散液（ＵＬｘ−３−９）〜（ＵＬｘ−３−１１）の最終固形分濃度は１５質量％であった。ポリウレア水分散液（ＵＬｘ−３−９）〜（ＵＬｘ−３−１１）に含まれるポリマーはポリウレタン／ウレアであり、その平均粒子径（ＭＶ）は各々、２０１ｎｍ、１７４ｎｍ、１６８ｎｍであった。【０２６１】
（実施例３−１）
〔捺染用インクジェットインク（３−１）の調製〕
以下の成分を、２０℃で混合し、１５分間撹拌したのちに、フィルター（平均孔径０．８μｍ）でろ過して、捺染用インクジェットインク（３−１）を調製した。
ポリウレア水分散液（ＵＬｘ−３−１）    ６．７質量部
グリセリン                              ０．４質量部
ジエチレングリコール                    ０．３質量部
サーフィノール４６５                    ０．１質量部
水                                      ２．５質量部【０２６２】
サーフィノール４６５は、日信化学工業（株）社製である。【０２６３】
〔インクジェット捺染〕
捺染用インクジェットインク（３−１）を、インクカートリッジに装填し、インクジェットプリンタ（セイコーエプソン（株）製カラリオＰＸ−０４５Ａ、商品名）を用いて、ポリエステル布帛（ポリエステルトロピカル（帝人株式会社製）、色染社製、商品コードＡ０２−０１０１９）、コットン布帛（綿ブロードシル付、色染社製、商品コードＡ０２−０１００２）、及びポリエステル６５％コットン３５％混紡（混紡ポリエステル６５／綿３５ブロード、色染社製、商品コードＡ０２−０１０３０）にそれぞれ画像を印捺し、２０℃で１２時間乾燥させた。乾燥後、ヒートプレス（アサヒ繊維機械株式会社製、商品名：卓上自動平プレス機ＡＦ−５４ＴＥＮ型）を用いて、温度１６０℃、圧力０．２０Ｎ／ｃｍ２、時間６０秒間、熱処理を行うことで、にじみのない鮮明な画像を有する着色布を得た。【０２６４】
（実施例３−２〜３−１１）
ポリウレア水分散液（ＵＬｘ−３−１）を、それぞれポリウレア水分散液（ＵＬｘ−３−２）〜ポリウレア水分散液（ＵＬｘ−３−１１）に変更した以外は実施例３−１と同様にして、捺染用インクジェットインク（３−２）〜（３−１１）を調製した。また、捺染用インクジェットインク（３−１）を、それぞれ捺染用インクジェットインク（３−２）〜（３−１１）に変更した以外は実施例３−１と同様にインクジェット捺染を行い着色布を得た。【０２６５】
（実施例３−１２）
〔凝集剤を含む水性前処理液Ａ（１）の調製〕
以下の成分を混合し、攪拌することにより、水性前処理液Ａ（１）を調製した。カチオマスターＰＤ−７は凝集剤としてカチオン性化合物を含む。
カチオマスターＰＤ−７（四日市合成製、固形分５０質量％）
５０ｇ
ＢＹＫ３４８（ビックケミー・ジャパン製）              ５ｇ
グリセリン                                        １００ｇ
水                                                ８４５ｇ【０２６６】
〔前処理工程〕
ポリエステル布帛（ポリエステルトロピカル（帝人株式会社製）、株式会社色染社製、商品コードＡ０２−０１０１９）、コットン布帛（綿ブロードシル付、株式会社色染社製、商品コードＡ０２−０１００２）、及びポリエステル６５％コットン３５％混紡（混紡ポリエステル６５／綿３５ブロード、株式会社色染社製、商品コードＡ０２−０１０３０）にそれぞれ、上記調製した水性前処理液Ａ（１）を、パディング法により付与し、絞り率７０％で絞って２４時間乾燥させた。なお、絞り率（％）は、水性処理液を含んだ布帛を絞った後の、布帛に対する水性処理液の残存量（質量比率）を表す。【０２６７】
〔インクジェット捺染〕
布帛として上記の前処理された布帛を用いた以外は、実施例３−１と同様にインクジェット捺染を行い、着色布を得た。【０２６８】
（実施例３−１３〜３−２２）
布帛として上記の前処理された布帛を用いた以外は、それぞれ実施例３−２〜３−１１と同様にインクジェット捺染を行い、着色布を得た。【０２６９】
（比較例１）顔料を用いたインクジェット方式の着色
（顔料分散液の調製）
スチレン−アクリル酸共重合体（ジョンクリル６７８、ＢＡＳＦ社製、商品名）３質量部、ジメチルアミノエタノール１．３質量部、イオン交換水８０．７質量部を７０℃で撹拌し混合した。次いで、Ｃ．Ｉ．ピグメントブラック７を１５質量部、粒径０．５ｍｍのジルコニアビーズを体積率で５０％充填し、サンドグラインダーミルを用いて分散し、ブラック顔料の含有量が１５質量％の顔料分散液を得た。【０２７０】
（水性バインダーの調製）
三口フラスコにメチルエチルケトン（ＭＥＫ）５０質量部を入れ、窒素下、７５℃に保持した。別途、メタクリル酸ブチル８０質量部、アクリル酸２０質量部、ＭＥＫ５０質量部、アゾイソブチロニトリル０．５質量部の混合物を３時間かけてフラスコに滴下した。滴下後、５時間加熱還流し、２０℃まで冷却し、減圧加熱することで重合物の残渣を得た。そこへイオン交換水３５０質量部、モノマーとして添加したアクリル酸の１．０５倍モルの水酸化ナトリウムを加えて溶解させた。全量が５００質量部となるようにイオン交換水で希釈し、水性バインダーの２０質量％水溶液を得た。【０２７１】
（顔料インクの調製、及びインクジェット方式の着色）
上記顔料分散液４６．６質量部、上記水性バインダーの２０質量％水溶液１５質量部、ＰＤＸ−７６６４Ａ（ＢＡＳＦ社製、商品名）２．９質量部、トリエチレングリコールモノブチルエーテル１０質量部、１，２−ヘキサンジオール５質量部、ジエチレングリコール１１．２質量部、オルフィン４６５（日信化学工業製、商品名）０．６質量部を混合し、ここへイオン交換水を加えて全量を１００質量部に調製し、０．８μｍのフィルターでろ過して比較用の顔料インク（Ｒ１）を得た。
得られた顔料インク（Ｒ１）を、インクカートリッジに装填し、インクジェットプリンタ（セイコーエプソン（株）製カラリオＰＸ−０４５Ａ、商品名）を用いて、ポリエステル布帛（ポリエステルトロピカル（帝人株式会社製）、色染社製、商品コードＡ０２−０１０１９）、コットン布帛（綿ブロードシル付、色染社製、商品コードＡ０２−０１００２）、及びポリエステル６５％コットン３５％混紡（混紡ポリエステル６５／綿３５ブロード、色染社製、商品コードＡ０２−０１０３０）にそれぞれ画像を印捺し、２０℃で１２時間乾燥させた。乾燥後、ヒートプレス（アサヒ繊維機械株式会社製、商品名：卓上自動平プレス機ＡＦ−５４ＴＥＮ型）を用いて、温度２００℃、圧力０．２０Ｎ／ｃｍ２、時間６０秒間、熱処理を行うことで、顔料インクで印刷した着色布を得た。【０２７２】
（比較例２）
布帛として上記の前処理された布帛を用いた以外は、比較例１と同様にインクジェット捺染を行い、着色布を得た。【０２７３】
（比較例３）
国際公開第２０１７／１３１１０７号の［０２４２］に記載されている「染料ポリマー水分散液（３３）」を調製し、これをポリマーの水分散液（ＵＬｘ−Ｒ）とした。
ポリウレタンの水分散液（ＵＬｘ−３−１）の代わりに、ポリマーの水分散液（ＵＬｘ−Ｒ）を用いた以外は実施例３−１と同様にして、捺染用インクジェットインク（Ｒ２）を調製した。また、捺染用インクジェットインク（３−１）の代わりに、捺染用インクジェットインク（Ｒ２）を用いた以外は実施例３−１と同様に、インクジェット捺染を行い着色布を得た。【０２７４】
（比較例４）
布帛として上記の前処理された布帛を用いた以外は、比較例３と同様にインクジェット捺染を行い、着色布を得た。【０２７５】
上記実施例３−１〜３−２２、比較例１〜４の評価結果を表１に示す。なお着色布の評価は上記で得られた着色布のうちコットン布帛を用いて得られた着色布を用いて以下の方法で実施した結果である。ただし、「濃度」の評価については、下記方法で３回重ねて印捺した着色布を用いて実施した結果である。【０２７６】
（濃度）
濃度の評価は、コットン布帛を使用し、下記のように評価した。
捺染用インクジェットインクを、インクカートリッジに装填し、インクジェットプリンタ（セイコーエプソン（株）製カラリオＰＸ−０４５Ａ、商品名）を用いて、コットン布帛（綿ブロードシル付、色染社製、商品コードＡ０２−０１００２）に画像を３回重ねて印捺し、２０℃で１２時間乾燥させた。乾燥後、ヒートプレス（アサヒ繊維機械株式会社製、商品名：卓上自動平プレス機ＡＦ−５４ＴＥＮ型）を用いて、温度１６０℃、圧力０．２０Ｎ／ｃｍ２、時間６０秒間、熱処理を行い、得られた着色布の濃度を測色機（Ｇｒｅｔａｇ  Ｍａｃｂｅｔｈ  Ｓｐｅｃｔｒｏｌｉｎｏ，Ｘ−Ｒｉｔｅ社製）にて測色した。ＯＤ（Ｏｐｔｉｃａｌ  Ｄｅｎｓｉｔｙ）値は、以下の基準で評価した。
Ａ：ＯＤ値  １．５以上
Ｂ：ＯＤ値  １．４以上１．５未満
Ｃ：ＯＤ値  １．４未満【０２７７】
（他の色を引き締める効果）
カラーインク（マゼンタインク、イエローインク、及びシアンインク）として、市販の顔料インク（フジフイルム  イメージング  カララント社製、製品名  Ｐｒｏｊｅｔ  ＴＸ４１３）を用い、ブラックインクとして、上記の捺染用インクジェットインク（３−１）〜（３−１１）、（Ｒ１）、及び（Ｒ２）を用いて、コットン布帛に図５に示した評価用の画像パターンを印画し、目視による官能評価を行った。マゼンタ色、イエロー色、及びシアン色のカラー部分が引き締まって見えるものをＡ、ぼやけて見えるものをＢとした。
評価用の画像パターンの作成方法を以下に示す。
ブラックインクとして、それぞれの実施例又は比較例に対応した捺染用インクジェットインク（３−１）〜（３−１１）、（Ｒ１）、及び（Ｒ２）から選ばれる１種、並びに前述のカラーインク（マゼンタインク、イエローインク、及びシアンインク）をインクカートリッジに装填し、インクジェットプリンタ（セイコーエプソン（株）製カラリオＰＸ−０４５Ａ、商品名）を用いて、コットン布帛（綿ブロードシル付、色染社製、商品コードＡ０２−０１００２）に図５に示した画像パターンを印捺し、２０℃で１２時間乾燥させた。乾燥後、ヒートプレス（アサヒ繊維機械株式会社製、商品名：卓上自動平プレス機ＡＦ−５４ＴＥＮ型）を用いて、温度１６０℃、圧力０．２０Ｎ／ｃｍ２、時間６０秒間、熱処理を行うことで、画像パターンを有する着色布を得た。
なお、図５において、Ｂはブラックインクを用いて黒色で印画した部分を示し、Ｍはマゼンタインクを用いてマゼンタ色で印画した部分を示し、Ｙはイエローインクを用いてイエロー色で印画した部分を示し、Ｃはシアンインクを用いてシアン色で印画した部分を示す。黒色の部分の大きさは５０ｍｍ×５０ｍｍであり、マゼンタ色、イエロー色、及びシアン色のカラー部分の大きさはそれぞれ５ｍｍ×５ｍｍである。また、マゼンタ色の部分とイエロー色の部分の間隔は３ｍｍであり、イエロー色の部分とシアン色の部分の間隔は３ｍｍである。【０２７８】
（風合い）
染色前の未処理布と、染色後の着色布とを手で触り、着色布の風合いを官能評価した。着色布の風合いが未処理布に近い優れたものを１０点、それ以外を０点とし、この評価を１０人で行い、その総点の数値を下記表１に記載した。数値が大きい方が未処理布（１００（点））に近い優れた風合いであることを示す。【０２７９】
（乾摩擦堅牢度）
「ＪＩＳハンドブック  ３１  繊維」日本規格協会編集、２０１５年発行のＪＩＳ  Ｌ−０８４９  学振型摩擦試験に基づいて評価した。数値が大きい方が堅牢性に優れることを示す。【０２８０】
【表１】
2019078128.tif 000054
【０２８１】
上記表１より明らかなように、一般式（Ｍ−３）で表される化合物とポリイソシアネート化合物とを反応させて得られる本発明のポリウレアの水分散液を含む捺染用インクジェットインクを用いてインクジェット捺染により得られた実施例３−１〜３−２２の着色布は、顔料インクを用いてインクジェット捺染により得られた比較例１及び２の着色布に対して、高濃度の黒色に着色でき、黒色の部分が他の色を引き締める効果に優れ、かつ風合い及び乾摩擦堅牢度にも優れていた。
また、従来のポリマーの水分散液を含むインクを用いてインクジェット捺染により得られた比較例３及び４の着色布に対して、高濃度の黒色に着色でき、黒色の部分が他の色を引き締める効果に優れていた。
更に、表１から明らかなように、実施例３−１と実施例３−８との比較によれば、ポリイソシアネート化合物が、１分子中に２個のイソシアネート基を有する化合物と１分子中に３個のイソシアネート基を有する化合物含む場合に、乾摩擦堅牢度に優れることが分かる。【０２８２】
［（Ｍ−４−１）の合成］
米国特許第６３４８５９２号明細書を参考に、（Ｍ−４−１）の原料である２，２−ビス（ヒドロキシメチル）２，３−ジヒドロペリミジンを合成した。また、国際公開第２０１６／０９６０８５号を参考に４−フェニルアゾ−１−ナフチルアミンを合成した。【０２８３】
三口フラスコに、４−フェニルアゾ−１−ナフチルアミン２４．７ｇ、酢酸５１０ｍＬ、プロピオン酸１１０ｍＬを入れ２０℃で撹拌し、溶解させた。そこへ濃塩酸７．３ｍＬを投入し、０〜５℃になるよう冷却した。０〜５℃に保持したまま、亜硝酸ナトリウム８．５質量％水溶液を滴下し、滴下後１時間反応させ、ジアゾニウム塩溶液を得た。三口フラスコに２，２−ビス（ヒドロキシメチル）２，３−ジヒドロペリミジン２３ｇ、テトラヒドロフラン（ＴＨＦ）１５０ｍＬを入れ、２０℃で撹拌し、溶解させた。これを５℃以下に冷却し、ジアゾニウム塩溶液を反応温度５℃以下を保持しながら、滴下し、滴下後３０分撹拌して、（ＭＢ−１）反応液を得た。沈殿物をろ取し、酢酸がなくなるまで純水で洗浄、乾燥して、（Ｍ−４−１）の固体４０ｇを得た。（Ｍ−４−１）について分析したところ、ＬＣ（Ｌｉｑｕｉｄ  Ｃｈｒｏｍａｔｏｇｒａｐｈｙ）−ＭＳ（Ｍａｓｓ  Ｓｐｅｃｔｒｏｍｅｔｒｙ）（Ｎｅｇａ）４８７．２、（Ｐｏｓｉ）４８９．１であった。また、（Ｍ−４−１）についてクロロホルム／メタノール＝１／１溶液でのＵＶ（ｕｌｔｒａｖｉｏｌｅｔ）吸収スペクトルを図２に示す。図２の「Ａｂｓ．」は「吸光度」を表す。【０２８４】
用いる原料を適宜変更し、（Ｍ−４−１）の合成と同様にして、（Ｍ−４−２）〜（Ｍ−４−８）を合成した。【０２８５】
【化５２】
2019078128.tif 000055
【０２８６】
（プレポリマー４−１のＴＨＦ溶液の調製）
三口フラスコに、イソホロンジイソシアネート４．４ｇ、（Ｍ−４−１）６．５ｇ、ＴＨＦ２５．５ｇ、ネオスタンＵ−６００（日東化成工業（株）製、商品名）０．０３ｇを入れ、６５℃で６時間撹拌した。高速液体クロマトグラフィーにより、（Ｍ−４−１）の消失を確認した。最終固形分濃度が３０質量％となるようにＴＨＦを添加し、プレポリマー４−１のＴＨＦ溶液を得た。【０２８７】
（高速液体クロマトグラフィー測定条件）
装置：ＳＨＩＭＡＤＺＵ  Ｎｅｘｅｒａ  Ｘ２（株式会社島津製作所製）
カラム：ＴＳＫｇｅｌ  ＯＤＳ−１２０Ｈ（東ソー株式会社製）
溶離液：Ａ液）水１Ｌ、トリフルオロ酢酸１ｍＬ  
Ｂ液）テトラヒドロフラン１Ｌ、トリフルオロ酢酸１ｍＬ
６分間かけてＡ液濃度６０％、Ｂ液濃度４０％から、Ａ液濃度０％、Ｂ液濃度１００％へと変化させ、その後２分間Ａ液濃度０％、Ｂ液濃度１００％を保持した。【０２８８】
（プレポリマー４−２のＴＨＦ溶液の調製）
三口フラスコに、イソホロンジイソシアネート１３．１ｇ、ジメチロールブタン酸４．０ｇ、ポリカプロラクトンジオール（アルドリッチ社製、平均分子量５３０）６．４ｇ、トリメチロールプロパン０．５ｇ、ＴＨＦ５６．０ｇ、ネオスタンＵ−６００（日東化成工業（株）製、商品名）０．７ｇを入れ、７５℃で４時間撹拌した。最終固形分濃度が３０質量％となるようにＴＨＦを添加し、プレポリマー４−２のＴＨＦ溶液を得た。【０２８９】
（ポリウレタンの水分散液（ＵＬｘ−４−１）の調製）
容器に、第一のプレポリマーとして上記で得られたプレポリマー４−１のＴＨＦ溶液１６．７ｇ、第二のプレポリマーとしてタケネートＤ−１１６Ｎ（ノニオン性分散プレポリマー、三井化学（株）製）５０質量％酢酸エチル溶液２．５ｇ、酢酸エチル１１．３ｇ、ＴＨＦ０．８ｇを入れた。更に、純水３５．６ｇ、４質量％ドデシル硫酸ナトリウム水溶液１１．７ｇの混合液を添加し、１６０００回転／分で１２分撹拌し、乳化させて乳化液を得た。その後、得られた乳化液を減圧留去して有機溶剤を除去した。その後、乳化液にＵＣＡＴ  ＳＡ１０２（サンアプロ（株）製、商品名）の１０質量％水溶液を１．８ｇ添加し、固形分濃度が１５質量％となるように純水を添加し、５０℃で２日間保持して反応させた。その後、フィルターろ過により粗大粒子を除去し、黒色のポリウレタンの水分散液（ＵＬｘ−４−１）を４２ｇ得た。ポリウレタンの水分散液（ＵＬｘ−４−１）の最終固形分濃度は１５質量％であった。ポリウレタンの水分散液（ＵＬｘ−４−１）に含まれるポリウレタンはポリウレタン／ウレアであり、その平均粒子径（ＭＶ）は９５ｎｍであった。【０２９０】
（ポリウレタン水分散液（ＵＬｘ−４−２）の調製）
容器に、第一のプレポリマーとして上記で得られたプレポリマー４−１のＴＨＦ溶液１７．６ｇ、第二のプレポリマーとしてプレポリマー４−２の３０質量％ＴＨＦ溶液３．２ｇ、酢酸エチル１０．４ｇ、トリエチルアミン０．１ｇを入れた。更に、純水３５．６ｇ、４質量％ドデシル硫酸ナトリウム水溶液１１．７ｇの混合液を添加し、１６０００回転／分で１２分撹拌し、乳化させて乳化液を得た。その後、得られた乳化液を減圧留去して有機溶剤を除去した。その後、乳化液にＵＣＡＴ  ＳＡ１０２（サンアプロ（株）製、商品名）の１０質量％水溶液を１．８ｇ添加し、固形分濃度が１５質量％となるように純水を添加し、５０℃で２日間保持して反応させた。その後、フィルターろ過により粗大粒子を除去し、黒色のポリウレタンの水分散液（ＵＬｘ−４−２）を４０ｇ得た。ポリウレタンの水分散液（ＵＬｘ−４−２）の最終固形分濃度は１５質量％であった。ポリウレタンの水分散液（ＵＬｘ−４−２）に含まれるポリウレタンはポリウレタン／ウレアであり、その平均粒子径（ＭＶ）は１１５ｎｍであった。【０２９１】
（プレポリマー４−３〜４−５のＴＨＦ溶液の調製）
（Ｍ−４−１）の代わりに、それぞれ（Ｍ−４−２）〜（Ｍ−４−４）を用いた以外は、プレポリマー４−１のＴＨＦ溶液の調製と同様にして、それぞれプレポリマー４−３〜４−５のＴＨＦ溶液を調製した。【０２９２】
（プレポリマー４−６〜４−９のＴＨＦ溶液の調製）
（Ｍ−４−１）の代わりに、それぞれ（Ｍ−４−５）〜（Ｍ−４−８）を用い、イソホロンジイソシアネートの代わりにヘキサメチレンジイソシアネートを用いた以外は、プレポリマー１のＴＨＦ溶液の調製と同様にして、それぞれプレポリマー４−６〜４−９のＴＨＦ溶液を調製した。【０２９３】
（ポリウレタンの水分散液（ＵＬｘ−４−３）、（ＵＬｘ−４−５）、（ＵＬｘ−４−７）、（ＵＬｘ−４−９）、（ＵＬｘ−４−１１）、（ＵＬｘ−４−１３）、及び（ＵＬｘ−４−１５）の調製）
プレポリマー４−１のＴＨＦ溶液の代わりに、それぞれプレポリマー４−３〜４−９のＴＨＦ溶液を用いた以外は、ポリウレタンの水分散液（ＵＬｘ−４−１）の調製と同様にして、それぞれポリウレタンの水分散液（ＵＬｘ−４−３）、（ＵＬｘ−４−５）、（ＵＬｘ−４−７）、（ＵＬｘ−４−９）、（ＵＬｘ−４−１１）、（ＵＬｘ−４−１３）、及び（ＵＬｘ−４−１５）を調製した。【０２９４】
（ポリウレタンの水分散液（ＵＬｘ−４−４）、（ＵＬｘ−４−６）、（ＵＬｘ−４−８）、（ＵＬｘ−４−１０）、（ＵＬｘ−４−１２）、（ＵＬｘ−４−１４）、及び（ＵＬｘ−４−１６）の調製）
プレポリマー４−１のＴＨＦ溶液の代わりに、それぞれプレポリマー４−３〜４−９のＴＨＦ溶液を用いた以外は、ポリウレタンの水分散液（ＵＬｘ−４−２）の調製と同様にして、それぞれポリウレタンの水分散液（ＵＬｘ−４−４）、（ＵＬｘ−４−６）、（ＵＬｘ−４−８）、（ＵＬｘ−４−１０）、（ＵＬｘ−４−１２）、（ＵＬｘ−４−１４）、及び（ＵＬｘ−４−１６）を調製した。【０２９５】
各ポリウレタンの水分散液について、使用した第一のプレポリマー、第一のプレポリマーの合成に用いた一般式（Ｍ−４）で表される化合物、第一のプレポリマーの合成に用いたポリイソシアネート化合物、及び使用した第二のプレポリマー、並びにポリウレタンの平均粒子径（ＭＶ）を下記表２にまとめた。【０２９６】
【表２】
2019078128.tif 000056
【０２９７】
（実施例４−１）
〔捺染用インクジェットインク（４−１）の調製〕
以下の成分を、２０℃で混合し、１５分間撹拌したのちに、フィルター（平均孔径０．８μｍ）でろ過して、捺染用インクジェットインク（４−１）を調製した。
＜捺染用インクジェットインク（４−１）の組成＞
ポリウレタンの水分散液（ＵＬｘ−４−１）      ６．７質量部
グリセリン                                    ０．４質量部
ジエチレングリコール                          ０．３質量部
サーフィノール４６５（日信化学工業製）        ０．１質量部
水                                            ２．５質量部【０２９８】
〔インクジェット捺染〕
捺染用インクジェットインク（４−１）を、インクカートリッジに装填し、インクジェットプリンタ（セイコーエプソン（株）製カラリオＰＸ−０４５Ａ、商品名）を用いて、ポリエステル布帛（ポリエステルトロピカル（帝人株式会社製）、色染社製、商品コードＡ０２−０１０１９）、コットン布帛（綿ブロードシル付、色染社製、商品コードＡ０２−０１００２）、及びポリエステル６５％コットン３５％混紡（混紡ポリエステル６５／綿３５ブロード、色染社製、商品コードＡ０２−０１０３０）にそれぞれ画像を印捺し、２０℃で１２時間乾燥させた。乾燥後、ヒートプレス（アサヒ繊維機械株式会社製、商品名：卓上自動平プレス機ＡＦ−５４ＴＥＮ型）を用いて、温度１６０℃、圧力０．２０Ｎ／ｃｍ２、時間６０秒間、熱処理を行うことで、にじみのない鮮明な画像を有する着色布を得た。【０２９９】
（実施例４−２〜４−１６）
ポリウレタンの水分散液（ＵＬｘ−４−１）の代わりに、それぞれポリウレタンの水分散液（ＵＬｘ−４−２）〜（ＵＬｘ−４−１６）を用いた以外は実施例１と同様にして、それぞれ捺染用インクジェットインク（４−２）〜（４−１６）を調製した。また、捺染用インクジェットインク（４−１）の代わりに、それぞれ捺染用インクジェットインク（４−２）〜（４−１６）を用いた以外は実施例１と同様に、それぞれインクジェット捺染を行い着色布を得た。【０３００】
（実施例４−１７）
〔凝集剤を含む水性前処理液Ａ（１）の調製〕
以下の成分を混合し、攪拌することにより、水性前処理液Ａ（１）を調製した。カチオマスターＰＤ−７は凝集剤としてカチオン性化合物を含む。
カチオマスターＰＤ−７（四日市合成製、固形分５０質量％）
５０ｇ
ＢＹＫ３４８（ビックケミー・ジャパン製）              ５ｇ
グリセリン                                        １００ｇ
水                                                ８４５ｇ【０３０１】
〔前処理工程〕
ポリエステル布帛（ポリエステルトロピカル（帝人株式会社製）、株式会社色染社製、商品コードＡ０２−０１０１９）、コットン布帛（綿ブロードシル付、株式会社色染社製、商品コードＡ０２−０１００２）、及びポリエステル６５％コットン３５％混紡（混紡ポリエステル６５／綿３５ブロード、株式会社色染社製、商品コードＡ０２−０１０３０）にそれぞれ、上記調製した水性前処理液Ａ（１）を、パディング法により付与し、絞り率７０％で絞って２４時間乾燥させた。なお、絞り率（％）は、水性処理液を含んだ布帛を絞った後の、布帛に対する水性処理液の残存量（質量比率）を表す。【０３０２】
〔インクジェット捺染〕
布帛として上記の前処理された布帛を用いた以外は、実施例４−１と同様にインクジェット捺染を行い、着色布を得た。【０３０３】
（実施例４−１８〜４−３２）
布帛として上記の前処理された布帛を用いた以外は、それぞれ実施例４−２〜４−１６と同様にインクジェット捺染を行い、着色布を得た。【０３０４】
（比較例４−１）顔料を用いたインクジェット方式の着色
（顔料分散液の調製）
スチレン−アクリル酸共重合体（ジョンクリル６７８、ＢＡＳＦ社製、商品名）３質量部、ジメチルアミノエタノール１．３質量部、イオン交換水８０．７質量部を７０℃で撹拌し混合した。次いで、Ｃ．Ｉ．（カラーインデックス）ピグメントブラック７を１５質量部、粒径０．５ｍｍのジルコニアビーズを体積率で５０％充填し、サンドグラインダーミルを用いて分散し、ブラック顔料の含有量が１５質量％の顔料分散液を得た。【０３０５】
（水性バインダーの調製）
三口フラスコにメチルエチルケトン（ＭＥＫ）５０質量部を入れ、窒素下、７５℃に保持した。別途、メタクリル酸ブチル８０質量部、アクリル酸２０質量部、ＭＥＫ５０質量部、アゾイソブチロニトリル０．５質量部の混合物を３時間かけてフラスコに滴下した。滴下後、５時間加熱還流し、２０℃まで冷却し、減圧加熱することで重合物の残渣を得た。そこへイオン交換水３５０質量部、モノマーとして添加したアクリル酸の１．０５倍モルの水酸化ナトリウムを加えて溶解させた。全量が５００質量部となるようにイオン交換水で希釈し、水性バインダーの２０質量％水溶液を得た。【０３０６】
（顔料インクの調製、及びインクジェット方式の着色）
上記顔料分散液４６．６質量部、上記水性バインダーの２０質量％水溶液１５質量部、ＰＤＸ−７６６４Ａ（ＢＡＳＦ社製、商品名）２．９質量部、トリエチレングリコールモノブチルエーテル１０質量部、１，２−ヘキサンジオール５質量部、ジエチレングリコール１１．２質量部、オルフィン４６５（日信化学工業製、商品名）０．６質量部を混合し、ここへイオン交換水を加えて全量を１００質量部に調製し、０．８μｍのフィルターでろ過して比較用の顔料インク（Ｒ４−１）を得た。
得られた顔料インク（Ｒ４−１）を、インクカートリッジに装填し、インクジェットプリンタ（セイコーエプソン（株）製カラリオＰＸ−０４５Ａ、商品名）を用いて、ポリエステル布帛（ポリエステルトロピカル（帝人株式会社製）、色染社製、商品コードＡ０２−０１０１９）、コットン布帛（綿ブロードシル付、色染社製、商品コードＡ０２−０１００２）、及びポリエステル６５％コットン３５％混紡（混紡ポリエステル６５／綿３５ブロード、色染社製、商品コードＡ０２−０１０３０）にそれぞれ画像を印捺し、２０℃で１２時間乾燥させた。乾燥後、ヒートプレス（アサヒ繊維機械株式会社製、商品名：卓上自動平プレス機ＡＦ−５４ＴＥＮ型）を用いて、温度２００℃、圧力０．２０Ｎ／ｃｍ２、時間６０秒間、熱処理を行うことで、顔料インクで印刷した着色布を得た。【０３０７】
（比較例４−２）
国際公開第２０１７／１３１１０７号の［０２４２］に記載されている「染料ポリマー水分散液（３３）」を調製し、これをポリウレタンの水分散液（ＵＬｘ−４−Ｒ）とした。
ポリウレタンの水分散液（ＵＬｘ−４−１）の代わりに、ポリウレタンの水分散液（ＵＬｘ−４−Ｒ）を用いた以外は実施例４−１と同様にして、捺染用インクジェットインク（Ｒ４−２）を調製した。また、捺染用インクジェットインク（４−１）の代わりに、捺染用インクジェットインク（Ｒ４−２）を用いた以外は実施例４−１と同様に、インクジェット捺染を行い着色布を得た。【０３０８】
（比較例４−３）
布帛として上記の前処理された布帛を用いた以外は、比較例４−１と同様にインクジェット捺染を行い、着色布を得た。【０３０９】
（比較例４−４）
布帛として上記の前処理された布帛を用いた以外は、比較例４−２と同様にインクジェット捺染を行い、着色布を得た。【０３１０】
上記実施例４−１〜４−３２、比較例４−１〜４−４の評価結果を表３及び４に示す。なお着色布の評価は上記で得られた着色布のうちコットン布帛を用いて得られた着色布を用いて以下の方法で実施した結果である。ただし、「濃度」の評価については、下記方法で３回重ねて印捺した着色布を用いて実施した結果である。【０３１１】
（濃度）
濃度の評価は、コットン布帛を使用し、下記のように評価した。
捺染用インクジェットインクを、インクカートリッジに装填し、インクジェットプリンタ（セイコーエプソン（株）製カラリオＰＸ−０４５Ａ、商品名）を用いて、コットン布帛（綿ブロードシル付、色染社製、商品コードＡ０２−０１００２）に画像を３回重ねて印捺し、２０℃で１２時間乾燥させた。乾燥後、ヒートプレス（アサヒ繊維機械株式会社製、商品名：卓上自動平プレス機ＡＦ−５４ＴＥＮ型）を用いて、温度１６０℃、圧力０．２０Ｎ／ｃｍ２、時間６０秒間、熱処理を行い、得られた着色布の濃度を測色機（Ｇｒｅｔａｇ  Ｍａｃｂｅｔｈ  Ｓｐｅｃｔｒｏｌｉｎｏ，Ｘ−Ｒｉｔｅ社製）にて測色した。ＯＤ（Ｏｐｔｉｃａｌ  Ｄｅｎｓｉｔｙ）値は、以下の基準で評価した。
Ａ：ＯＤ値  １．５以上
Ｂ：ＯＤ値  １．４以上１．５未満
Ｃ：ＯＤ値  １．４未満【０３１２】
（他の色を引き締める効果）
カラーインク（マゼンタインク、イエローインク、及びシアンインク）として、市販の顔料インク（フジフイルムイメージングカララント社製、製品名  Ｐｒｏｊｅｔ  ＴＸ４１３）を用い、ブラックインクとして、上記の捺染用インクジェットインク（４−１）〜（４−１６）、（Ｒ４−１）及び（Ｒ４−２）を用いて、コットン布帛に図５に示した評価用の画像パターンを印画し、目視による官能評価を行った。マゼンタ色、イエロー色、及びシアン色のカラー部分が引き締まって見えるものをＡ、ぼやけて見えるものをＢとした。
評価用の画像パターンの作成方法を以下に示す。
ブラックインクとして、それぞれの実施例又は比較例に対応した捺染用インクジェットインク（４−１）〜（４−１６）、（Ｒ４−１）及び（Ｒ４−２）から選ばれる１種、並びに前述のカラーインク（マゼンタインク、イエローインク、及びシアンインク）をインクカートリッジに装填し、インクジェットプリンタ（セイコーエプソン（株）製カラリオＰＸ−０４５Ａ、商品名）を用いて、コットン布帛（綿ブロードシル付、色染社製、商品コードＡ０２−０１００２）に図５に示した画像パターンを印捺し、２０℃で１２時間乾燥させた。乾燥後、ヒートプレス（アサヒ繊維機械株式会社製、商品名：卓上自動平プレス機ＡＦ−５４ＴＥＮ型）を用いて、温度１６０℃、圧力０．２０Ｎ／ｃｍ２、時間６０秒間、熱処理を行うことで、画像パターンを有する着色布を得た。
なお、図５において、Ｂはブラックインクを用いて黒色で印画した部分を示し、Ｍはマゼンタインクを用いてマゼンタ色で印画した部分を示し、Ｙはイエローインクを用いてイエロー色で印画した部分を示し、Ｃはシアンインクを用いてシアン色で印画した部分を示す。黒色の部分の大きさは５０ｍｍ×５０ｍｍであり、マゼンタ色、イエロー色、及びシアン色のカラー部分の大きさはそれぞれ５ｍｍ×５ｍｍである。また、マゼンタ色の部分とイエロー色の部分の間隔は３ｍｍであり、イエロー色の部分とシアン色の部分の間隔は３ｍｍである。【０３１３】
（風合い）
染色前の未処理布と、染色後の着色布とを手で触り、着色布の風合いを官能評価した。着色布の風合いが未処理布に近い優れたものを１０点、それ以外を０点とし、この評価を１０人で行い、その総点の数値を下記表２及び３に記載した。数値が大きい方が未処理布（１００（点））に近い優れた風合いであることを示す。【０３１４】
（乾摩擦堅牢度）
「ＪＩＳハンドブック  ３１  繊維」日本規格協会編集、２０１５年発行のＪＩＳ  Ｌ−０８４９  学振型摩擦試験に基づいて評価した。数値が大きい方が堅牢性に優れることを示す。【０３１５】
【表３】
2019078128.tif 000057
【０３１６】
【表４】
2019078128.tif 000058
【０３１７】
上記表３及び４より明らかなように、一般式（Ｍ−４）で表される化合物とポリイソシアネート化合物とを反応させて得られる本発明のポリウレタンの水分散液を含む捺染用インクジェットインクを用いてインクジェット捺染により得られた実施例４−１〜４−３２の着色布は、顔料インクを用いてインクジェット捺染により得られた比較例１及び３の着色布に対して、高濃度の黒色に着色でき、黒色の部分が他の色を引き締める効果に優れ、かつ風合い及び乾摩擦堅牢度にも優れていた。また、従来のポリウレタンの水分散液を含むインクを用いてインクジェット捺染により得られた比較例４−２及び４−４の着色布に対して、高濃度の黒色に着色でき、黒色の部分が他の色を引き締める効果に優れていた。【０３１８】
［（Ｍ−５−１）の合成］
特許文献ＵＳ６３４８５９２を参考に、（Ｍ−５−１）の原料である２，２−ジエチル−２，３−ジヒドロペリミジンを合成した。また、特許文献ＷＯ２０１６／０９６０８５を参考に４−（Ｎ，Ｎ−ビス（２−ヒドロキシエチル）スフファモイル）フェニルアゾ−１−ナフチルアミンを合成した。【０３１９】
三口フラスコに、４−（Ｎ，Ｎ−ビス（２−ヒドロキシエチル）スフファモイル）フェニルアゾ−１−ナフチルアミン  ４１．４ｇ、酢酸５１０ｍＬ、プロピオン酸１１０ｍＬを入れ２０℃で撹拌し、溶解させた。そこへ濃塩酸７．３ｍＬを投入し、０〜５℃になるよう冷却した。０〜５℃に保持したまま、亜硝酸ナトリウム８．５質量％水溶液を滴下し、滴下後１時間反応させ、ジアゾニウム塩溶液を得た。三口フラスコに２，２−ジエチル−２，３−ジヒドロペリミジン  ２３ｇ、テトラヒドロフラン（ＴＨＦ）１５０ｍＬを入れ、２０℃で撹拌し、溶解させた。これを５℃以下に冷却し、ジアゾニウム塩溶液を反応温度５℃以下を保持しながら、滴下し、滴下後３０分撹拌して、（Ｍ−５−１）反応液を得た。沈殿物をろ取し、酢酸がなくなるまで純水で洗浄、乾燥して、（Ｍ−５−１）の固体３８ｇを得た。（Ｍ−５−１）について分析したところ、ＬＣ（Ｌｉｑｕｉｄ  Ｃｈｒｏｍａｔｏｇｒａｐｈｙ）−ＭＳ（Ｍａｓｓ  Ｓｐｅｃｔｒｏｍｅｔｒｙ）（Ｐｏｓi）６５２．３であった。また、（Ｍ−５−１）についてクロロホルム/メタノール＝１／１溶液でのＵＶ（ｕｌｔｒａｖｉｏｌｅｔ）吸収スペクトルを図３に示す。
更に、（Ｍ−５−１）についてＴＨＦ溶液でのＵＶ（ｕｌｔｒａｖｉｏｌｅｔ）吸収スペクトルを図４に示す。図３、図４の「Ａｂｓ．」は「吸光度」を表す。【０３２０】
用いる原料を適宜変更し、（Ｍ−５−１）の合成と同様に、（Ｍ−５−２）〜（Ｍ−５−１４）を合成した。【０３２１】
【化５３】
2019078128.tif 000059
【０３２２】
【化５４】
2019078128.tif 000060
【０３２３】
（プレポリマー５−１のＴＨＦ溶液の調製）
三口フラスコに、イソホロンジイソシアネート４．４ｇ、（Ｍ−５−１）６．５ｇ、ＴＨＦ２５．５ｇ、ネオスタンＵ−６００（日東化成工業（株）製、商品名）０．０３ｇを入れ、６５℃で４時間撹拌した。高速液体クロマトグラフィーにより、（Ｍ−５−１）の消失を確認した。最終固形分濃度が３０質量％となるようにＴＨＦを添加し、プレポリマー５−１のＴＨＦ溶液を得た。
（高速液体クロマトグラフィー測定条件）
装置：ＳＨＩＭＡＤＺＵ  Ｎｅｘｅｒａ  Ｘ２（株式会社島津製作所製）
カラム：ＴＳＫｇｅｌ  ＯＤＳ−１２０Ｈ（東ソー株式会社製）
溶離液：Ａ液）水１Ｌ、トリフルオロ酢酸１ｍＬ
Ｂ液）テトラヒドロフラン１Ｌ、トリフルオロ酢酸１ｍＬ
６分間かけてＡ液濃度６０％、Ｂ液濃度４０％から、Ａ液濃度０％、Ｂ液濃度１００％へと変化させ、その後２分間Ａ液濃度０％、Ｂ液濃度１００％を保持した。【０３２４】
（プレポリマー５−２のＴＨＦ溶液の調製）
三口フラスコに、イソホロンジイソシアネート１３．１ｇ、ジメチロールブタン酸４．０ｇ、ポリカプロラクトンジオール（アルドリッチ社製、平均分子量５３０）６．４ｇ、トリメチロールプロパン０．５ｇ、ＴＨＦ５６．０ｇ、ネオスタンＵ−６００（日東化成工業（株）製、商品名）０．７ｇを入れ、７５℃で４時間撹拌した。最終固形分濃度が３０質量％となるようにＴＨＦを添加し、プレポリマー５−２のＴＨＦ溶液を得た。【０３２５】
（ポリウレタンの水分散液（ＵＬｘ−５−１）の調製）
容器に、第一のプレポリマーとして上記で得られたプレポリマー５−１のＴＨＦ溶液１６．７ｇ、第二のプレポリマーとしてタケネートＤ−１１６Ｎ（ノニオン性分散プレポリマー、三井化学（株）製）５０質量％酢酸エチル溶液２．５ｇ、酢酸エチル１１．３ｇ、ＴＨＦ０．８ｇを入れた。更に、純水３５．６ｇ、４質量％ドデシル硫酸ナトリウム水溶液１１．７ｇの混合液を添加し、１６０００回転／分で１２分撹拌し、乳化させて乳化液を得た。その後、得られた乳化液を減圧留去して有機溶剤を除去した。その後、乳化液にＵＣＡＴ  ＳＡ１０２（サンアプロ（株）製、商品名）の１０質量％水溶液を１．８ｇ添加し、固形分濃度が１５質量％となるように純水を添加し、５０℃で２日間保持して反応させた。その後、フィルターろ過により粗大粒子を除去し、黒色のポリウレタンの水分散液（ＵＬｘ−５−１）を４２ｇ得た。ポリウレタンの水分散液（ＵＬｘ−５−１）の最終固形分濃度は１５質量％であった。ポリウレタンの水分散液（ＵＬｘ−５−１）に含まれるポリウレタンはポリウレタン／ウレアであり、その平均粒子径（ＭＶ）は１１１ｎｍであった。【０３２６】
（ポリウレタンの水分散液（ＵＬｘ−５−２）の調製）
容器に、第一のプレポリマーとして上記で得られたプレポリマー５−１のＴＨＦ溶液１７．６ｇ、第二のプレポリマーとしてプレポリマー５−２の３０質量％ＴＨＦ溶液３．２ｇ、酢酸エチル１０．４ｇ、トリエチルアミン０．１ｇを入れた。更に、純水３５．６ｇ、４質量％ドデシル硫酸ナトリウム水溶液１１．７ｇの混合液を添加し、１６０００回転／分で１２分撹拌し、乳化させて乳化液を得た。その後、得られた乳化液を減圧留去して有機溶剤を除去した。その後、乳化液にＵＣＡＴ  ＳＡ１０２（サンアプロ（株）製、商品名）の１０質量％水溶液を１．８ｇ添加し、固形分濃度が１５質量％となるように純水を添加し、５０℃で２日間保持して反応させた。その後、フィルターろ過により粗大粒子を除去し、黒色のポリウレタンの水分散液（ＵＬｘ−５−２）を４０ｇ得た。ポリウレタンの水分散液（ＵＬｘ−５−２）の最終固形分濃度は１５質量％であった。ポリウレタンの水分散液（ＵＬｘ−５−２）に含まれるポリウレタンはポリウレタン／ウレアであり、その平均粒子径（ＭＶ）は１３５ｎｍであった。【０３２７】
（プレポリマー５−３〜５−６のＴＨＦ溶液の調製）
（Ｍ−５−１）の代わりに、それぞれ（Ｍ−５−２）〜（Ｍ−５−５）を用いた以外は、プレポリマー５−１のＴＨＦ溶液の調製と同様にして、それぞれプレポリマー５−３〜５−６のＴＨＦ溶液を調製した。【０３２８】
（プレポリマー５−７〜５−１５のＴＨＦ溶液の調製）
（Ｍ−５−１）の代わりに、それぞれ（Ｍ−５−６）〜（Ｍ−５−１４）を用い、イソホロンジイソシアネートの代わりにヘキサメチレンジイソシアネートを用いた以外は、プレポリマー１のＴＨＦ溶液の調製と同様にして、それぞれプレポリマー５−７〜５−１５のＴＨＦ溶液を調製した。【０３２９】
（ポリウレタンの水分散液（ＵＬｘ−５−３）、（ＵＬｘ−５−５）、（ＵＬｘ−５−７）、（ＵＬｘ−５−９）、（ＵＬｘ−５−１１）、（ＵＬｘ−５−１３）、（ＵＬｘ−５−１５）、（ＵＬｘ−５−１７）、及び（ＵＬｘ−５−１９）の調製）
プレポリマー５−１のＴＨＦ溶液の代わりに、それぞれプレポリマー５−３〜５−１１のＴＨＦ溶液を用いた以外は、ポリウレタンの水分散液（ＵＬｘ−５−１）の調製と同様にして、それぞれポリウレタンの水分散液（ＵＬｘ−５−３）、（ＵＬｘ−５−５）、（ＵＬｘ−５−７）、（ＵＬｘ−５−９）、（ＵＬｘ−５−１１）、（ＵＬｘ−５−１３）、（ＵＬｘ−５−１５）、（ＵＬｘ−５−１７）、及び（ＵＬｘ−５−１９）を調製した。【０３３０】
（ポリウレタンの水分散液（ＵＬｘ−５−４）、（ＵＬｘ−５−６）、（ＵＬｘ−５−８）、（ＵＬｘ−５−１０）、（ＵＬｘ−５−１２）、（ＵＬｘ−５−１４）、（ＵＬｘ−５−１６）、（ＵＬｘ−５−１８）、（ＵＬｘ−５−２０）〜（ＵＬｘ−５−２４）の調製）
プレポリマー５−１のＴＨＦ溶液の代わりに、それぞれプレポリマー５−３〜５−１５のＴＨＦ溶液を用いた以外は、ポリウレタンの水分散液（ＵＬｘ−５−２）の調製と同様にして、それぞれポリウレタンの水分散液（ＵＬｘ−５−４）、（ＵＬｘ−５−６）、（ＵＬｘ−５−８）、（ＵＬｘ−５−１０）、（ＵＬｘ−５−１２）、（ＵＬｘ−５−１４）、（ＵＬｘ−５−１６）、（ＵＬｘ−５−１８）、（ＵＬｘ−５−２０）〜（ＵＬｘ−５−２４）を調製した。【０３３１】
各ポリウレタンの水分散液について、使用した第一のプレポリマー、第一のプレポリマーの合成に用いた一般式（Ｍ−５）で表される化合物、第一のプレポリマーの合成に用いたポリイソシアネート化合物及び使用した第二のプレポリマー、並びにポリウレタンの平均粒子径（ＭＶ）を下記表５及び表６にまとめた。【０３３２】
【表５】
2019078128.tif 000061
【０３３３】
【表６】
2019078128.tif 000062
【０３３４】
（実施例５−１）
〔捺染用インクジェットインク（５−１）の調製〕
以下の成分を、２０℃で混合し、１５分間撹拌したのちに、フィルター（平均孔径０．８μｍ）でろ過して、捺染用インクジェットインク（５−１）を調製した。
＜捺染用インクジェットインク（５−１）の組成＞
ポリウレタンの水分散液（ＵＬｘ−５−１）      ６．７質量部
グリセリン                                    ０．４質量部
ジエチレングリコール                          ０．３質量部
サーフィノール４６５（日信化学工業製）        ０．１質量部
水                                            ２．５質量部【０３３５】
〔インクジェット捺染〕
捺染用インクジェットインク（５−１）を、インクカートリッジに装填し、インクジェットプリンタ（セイコーエプソン（株）製カラリオＰＸ−０４５Ａ、商品名）を用いて、ポリエステル布帛（ポリエステルトロピカル（帝人株式会社製）、色染社製、商品コードＡ０２−０１０１９）、コットン布帛（綿ブロードシル付、色染社製、商品コードＡ０２−０１００２）、及びポリエステル６５％コットン３５％混紡（混紡ポリエステル６５／綿３５ブロード、色染社製、商品コードＡ０２−０１０３０）にそれぞれ画像を印捺し、２０℃で１２時間乾燥させた。乾燥後、ヒートプレス（アサヒ繊維機械株式会社製、商品名：卓上自動平プレス機ＡＦ−５４ＴＥＮ型）を用いて、温度１６０℃、圧力０．２０Ｎ／ｃｍ２、時間６０秒間、熱処理を行うことで、にじみのない鮮明な画像を有する着色布を得た。【０３３６】
（実施例５−２〜５−２４）
ポリウレタンの水分散液（ＵＬｘ−５−１）の代わりに、それぞれポリウレタンの水分散液（ＵＬｘ−５−２）〜（ＵＬｘ−５−２４）を用いた以外は実施例５−１と同様にして、それぞれ捺染用インクジェットインク（５−２）〜（５−２４）を調製した。また、捺染用インクジェットインク（５−１）の代わりに、それぞれ捺染用インクジェットインク（５−２）〜（５−２４）を用いた以外は実施例５−１と同様に、それぞれインクジェット捺染を行い着色布を得た。【０３３７】
（実施例５−２５）
〔凝集剤を含む水性前処理液Ａ（１）の調製〕
以下の成分を混合し、攪拌することにより、水性前処理液Ａ（１）を調製した。カチオマスターＰＤ−７は凝集剤としてカチオン性化合物を含む。
カチオマスターＰＤ−７（四日市合成製、固形分５０質量％）
５０ｇ
ＢＹＫ３４８（ビックケミー・ジャパン製）              ５ｇ
グリセリン                                        １００ｇ
水                                                ８４５ｇ【０３３８】
〔前処理工程〕
ポリエステル布帛（ポリエステルトロピカル（帝人株式会社製）、株式会社色染社製、商品コードＡ０２−０１０１９）、コットン布帛（綿ブロードシル付、株式会社色染社製、商品コードＡ０２−０１００２）、及びポリエステル６５％コットン３５％混紡（混紡ポリエステル６５／綿３５ブロード、株式会社色染社製、商品コードＡ０２−０１０３０）にそれぞれ、上記調製した水性前処理液Ａ（１）を、パディング法により付与し、絞り率７０％で絞って２４時間乾燥させた。なお、絞り率（％）は、水性処理液を含んだ布帛を絞った後の、布帛に対する水性処理液の残存量（質量比率）を表す。【０３３９】
〔インクジェット捺染〕
布帛として上記の前処理された布帛を用いた以外は、実施例５−１と同様にインクジェット捺染を行い、着色布を得た。【０３４０】
（実施例５−２６〜５−４８）
布帛として上記の前処理された布帛を用いた以外は、実施例５−２〜５−２４と同様にインクジェット捺染を行い、着色布を得た。【０３４１】
（比較例５−１）顔料を用いたインクジェット方式の着色
（顔料分散液の調製）
スチレン−アクリル酸共重合体（ジョンクリル６７８、ＢＡＳＦ社製、商品名）３質量部、ジメチルアミノエタノール１．３質量部、イオン交換水８０．７質量部を７０℃で撹拌し混合した。次いで、Ｃ．Ｉ．（カラーインデックス）ピグメントブラック７を１５質量部、粒径０．５ｍｍのジルコニアビーズを体積率で５０％充填し、サンドグラインダーミルを用いて分散し、ブラック顔料の含有量が１５質量％の顔料分散液を得た。【０３４２】
（水性バインダーの調製）
三口フラスコにメチルエチルケトン（ＭＥＫ）５０質量部を入れ、窒素下、７５℃に保持した。別途、メタクリル酸ブチル８０質量部、アクリル酸２０質量部、ＭＥＫ５０質量部、アゾイソブチロニトリル０．５質量部の混合物を３時間かけてフラスコに滴下した。滴下後、５時間加熱還流し、２０℃まで冷却し、減圧加熱することで重合物の残渣を得た。そこへイオン交換水３５０質量部、モノマーとして添加したアクリル酸の１．０５倍モルの水酸化ナトリウムを加えて溶解させた。全量が５００質量部となるようにイオン交換水で希釈し、水性バインダーの２０質量％水溶液を得た。【０３４３】
（顔料インクの調製、及びインクジェット方式の着色）
上記顔料分散液４６．６質量部、上記水性バインダーの２０質量％水溶液１５質量部、ＰＤＸ−７６６４Ａ（ＢＡＳＦ社製、商品名）２．９質量部、トリエチレングリコールモノブチルエーテル１０質量部、１，２−ヘキサンジオール５質量部、ジエチレングリコール１１．２質量部、オルフィン４６５（日信化学工業製、商品名）０．６質量部を混合し、ここへイオン交換水を加えて全量を１００質量部に調製し、０．８μｍのフィルターでろ過して比較用の顔料インク（Ｒ５−１）を得た。
得られた顔料インク（Ｒ５−１）を、インクカートリッジに装填し、インクジェットプリンタ（セイコーエプソン（株）製カラリオＰＸ−０４５Ａ、商品名）を用いて、ポリエステル布帛（ポリエステルトロピカル（帝人株式会社製）、色染社製、商品コードＡ０２−０１０１９）、コットン布帛（綿ブロードシル付、色染社製、商品コードＡ０２−０１００２）、及びポリエステル６５％コットン３５％混紡（混紡ポリエステル６５／綿３５ブロード、色染社製、商品コードＡ０２−０１０３０）にそれぞれ画像を印捺し、２０℃で１２時間乾燥させた。乾燥後、ヒートプレス（アサヒ繊維機械株式会社製、商品名：卓上自動平プレス機ＡＦ−５４ＴＥＮ型）を用いて、温度２００℃、圧力０．２０Ｎ／ｃｍ２、時間６０秒間、熱処理を行うことで、顔料インクで印刷した着色布を得た。【０３４４】
（比較例５−２）
布帛として上記の前処理された布帛を用いた以外は、比較例５−１と同様にインクジェット捺染を行い、着色布を得た。【０３４５】
（比較例５−３）
国際公開第２０１７／１３１１０７号の［０２４２］に記載されている「染料ポリマー水分散液（３３）」を調製し、これをポリウレタンの水分散液（ＵＬｘ−５−Ｒ）とした。
ポリウレタンの水分散液（ＵＬｘ−５−１）の代わりに、ポリウレタンの水分散液（ＵＬｘ−５−Ｒ）を用いた以外は実施例５−１と同様にして、捺染用インクジェットインク（Ｒ５−２）を調製した。また、捺染用インクジェットインク（５−１）の代わりに、捺染用インクジェットインク（Ｒ５−２）を用いた以外は実施例５−１と同様に、インクジェット捺染を行い着色布を得た。【０３４６】
（比較例５−４）
布帛として上記の前処理された布帛を用いた以外は、比較例５−３と同様にインクジェット捺染を行い、着色布を得た。【０３４７】
上記実施例５−１〜５−４０、比較例５−１〜５−４の評価結果を表７及び表８に示す。なお着色布の評価は上記で得られた着色布のうちコットン布帛を用いて得られた着色布を用いて以下の方法で実施した結果である。ただし、「濃度」の評価については、下記方法で３回重ねて印捺した着色布を用いて実施した結果である。【０３４８】
（濃度）
濃度の評価は、コットン布帛を使用し、下記のように評価した。
捺染用インクジェットインクを、インクカートリッジに装填し、インクジェットプリンタ（セイコーエプソン（株）製カラリオＰＸ−０４５Ａ、商品名）を用いて、コットン布帛（綿ブロードシル付、色染社製、商品コードＡ０２−０１００２）に画像を３回重ねて印捺し、２０℃で１２時間乾燥させた。乾燥後、ヒートプレス（アサヒ繊維機械株式会社製、商品名：卓上自動平プレス機ＡＦ−５４ＴＥＮ型）を用いて、温度１６０℃、圧力０．２０Ｎ／ｃｍ２、時間６０秒間、熱処理を行い、得られた着色布の濃度を測色機（Ｇｒｅｔａｇ  Ｍａｃｂｅｔｈ  Ｓｐｅｃｔｒｏｌｉｎｏ，Ｘ−Ｒｉｔｅ社製）にて測色した。ＯＤ（Ｏｐｔｉｃａｌ  Ｄｅｎｓｉｔｙ）値は、以下の基準で評価した。
Ａ：ＯＤ値  １．５以上
Ｂ：ＯＤ値  １．４以上１．５未満
Ｃ：ＯＤ値  １．４未満【０３４９】
（他の色を引き締める効果）
カラーインク（マゼンタインク、イエローインク、及びシアンインク）として、市販の顔料インク（フジフイルムイメージングカララント社製、製品名  Ｐｒｏｊｅｔ  ＴＸ４１３）を用い、ブラックインクとして、上記の捺染用インクジェットインク（５−１）〜（５−２０）、（Ｒ５−１）及び（Ｒ５−２）を用いて、コットン布帛に図５に示した評価用の画像パターンを印画し、目視による官能評価を行った。マゼンタ色、イエロー色、及びシアン色のカラー部分が引き締まって見えるものをＡ、ぼやけて見えるものをＢとした。
評価用の画像パターンの作成方法を以下に示す。
ブラックインクとして、それぞれの実施例又は比較例に対応した捺染用インクジェットインク（５−１）〜（５−２０）、（Ｒ５−１）及び（Ｒ５−２）から選ばれる１種、並びに前述のカラーインク（マゼンタインク、イエローインク、及びシアンインク）をインクカートリッジに装填し、インクジェットプリンタ（セイコーエプソン（株）製カラリオＰＸ−０４５Ａ、商品名）を用いて、コットン布帛（綿ブロードシル付、色染社製、商品コードＡ０２−０１００２）に図５に示した画像パターンを印捺し、２０℃で１２時間乾燥させた。乾燥後、ヒートプレス（アサヒ繊維機械株式会社製、商品名：卓上自動平プレス機ＡＦ−５４ＴＥＮ型）を用いて、温度１６０℃、圧力０．２０Ｎ／ｃｍ２、時間６０秒間、熱処理を行うことで、画像パターンを有する着色布を得た。
なお、図５において、Ｂはブラックインクを用いて黒色で印画した部分を示し、Ｍはマゼンタインクを用いてマゼンタ色で印画した部分を示し、Ｙはイエローインクを用いてイエロー色で印画した部分を示し、Ｃはシアンインクを用いてシアン色で印画した部分を示す。黒色の部分の大きさは５０ｍｍ×５０ｍｍであり、マゼンタ色、イエロー色、及びシアン色のカラー部分の大きさはそれぞれ５ｍｍ×５ｍｍである。また、マゼンタ色の部分とイエロー色の部分の間隔は３ｍｍであり、イエロー色の部分とシアン色の部分の間隔は３ｍｍである。【０３５０】
（風合い）
染色前の未処理布と、染色後の着色布とを手で触り、着色布の風合いを官能評価した。着色布の風合いが未処理布に近い優れたものを１０点、それ以外を０点とし、この評価を１０人で行い、その総点の数値を下記表２に記載した。数値が大きい方が未処理布（１００（点））に近い優れた風合いであることを示す。【０３５１】
（乾摩擦堅牢度）
「ＪＩＳハンドブック  ３１  繊維」日本規格協会編集、２０１５年発行のＪＩＳ  Ｌ−０８４９  学振型摩擦試験に基づいて評価した。数値が大きい方が堅牢性に優れることを示す。【０３５２】
【表７】
2019078128.tif 000063
【０３５３】
【表８】
2019078128.tif 000064
【０３５４】
上記表７及び表８より明らかなように、一般式（Ｍ−５）で表される化合物とポリイソシアネート化合物とを反応させて得られるポリウレタン（５）の水分散液を含む捺染用インクジェットインクを用いてインクジェット捺染により得られた実施例５−１〜５−４０の着色布は、顔料インクを用いてインクジェット捺染により得られた比較例１及び２の着色布に対して、高濃度の黒色に着色でき、黒色の部分が他の色を引き締める効果に優れ、かつ風合い及び乾摩擦堅牢度にも優れていた。また、従来のポリウレタンの水分散液を含むインクを用いてインクジェット捺染により得られた比較例５−３及び５−４の着色布に対して、高濃度の黒色に着色でき、黒色の部分が他の色を引き締める効果に優れていた。【０３５５】
（実施例６−１及び６−２）
〔一般式（Ｍ−１）で表される構造を有するメタクリレートポリマー（Ｄ−１−１）の合成〕【０３５６】
【化５５】
2019078128.tif 000065
【０３５７】
１００ｍＬ三ツ口フラスコにＮ−メチルピロリドン（ＮＭＰ）１０ｇを加え、内温を８５℃に昇温した。ここへ、Ｄ−１を７．５ｇ、２−エチルヘキシルメタクリレート２．０ｇ、メタクリル酸０．５ｇ、Ｖ−６０１（和光純薬製、商品名）０．１６ｇ、及び１−ドデカンチオール０．５５ｇを１３．１３ｇのＮＭＰに溶解させた溶液を３時間かけて滴下した。滴下終了後、８５℃で１時間反応させた後に、Ｖ−６０１（０．１６ｇ）を添加し、さらに１時間後、Ｖ−６０１（０．１６ｇ）を添加し、２時間反応させた。反応液を２０℃まで放冷し、ヘキサン３００ｍＬに注ぎ入れ、結晶を析出させ、ろ過により結晶をろ別した後に、６０℃の送風乾燥機で１日間乾燥させ、メタクリレートポリマー（Ｄ−１−１）を得た。ゲル浸透クロマトグラフィ（ＧＰＣ）測定での重量平均分子量（Ｍｗ）は７８００（ポリスチレン換算）であった。【０３５８】
〔ポリマー水分散液（Ｄ−１―Ａ）の作成〕
メタクリレートポリマー（Ｄ−１−１）０．２５ｇ、ジルコニアビーズ（ニッカトー製、商品名ＹＴＺボール、直径０．１μｍ）１０ｇ、オレイン酸ナトリウム０．０５ｇ、グリセリン０．５ｇ、及び超純水４．２ｇを加え、遊星型微粒粉砕機（フリッチュ製Ｐｕｌｖｅｒｌｓｅｔｔｅ７）を用いて、回転数４００ｒｐｍ（ｒｏｔａｔｉｏｎｓ  ｐｅｒ  ｍｉｎｕｔｅ）で、１０時間分散させた。得られた分散液から、ろ布を用いてジルコニアビーズを除き、ポリマー水分散液（Ｄ−１―Ａ）を得た。【０３５９】
ポリウレタンの水分散液（ＵＬｘ−５−１）に代えてポリマー水分散液（Ｄ−１―Ａ）を用いた以外は実施例５−１と同じ手法を用いてインク（６−１）を作成し、得られたインクを用いて、実施例５−１及び実施例５−２５と同様にしてインクジェット捺染を行い、濃度、他の色を引き締める効果、風合い、乾摩擦堅牢度を評価した。【０３６０】
【表９】
2019078128.tif 000066
【産業上の利用可能性】
【０３６１】
本発明によれば、高濃度の黒色に布帛を着色することができ、かつ他の色を引き締める効果の高い黒色に布帛を着色することができるインク、上記インクを含有するインクカートリッジ及びインクジェットプリンタ、並びに、上記インクを用いたインクジェット捺染方法、並びに上記インクに用いることができるポリウレア、ポリウレタン、及び水分散液、並びに上記ポリウレア又はポリウレタンの合成に用いることができる化合物、並びに高濃度の黒色に着色され、かつ他の色を引き締める効果の高い黒色に着色された着色布を提供することができる。【０３６２】
本発明を詳細にまた特定の実施態様を参照して説明したが、本発明の精神と範囲を逸脱することなく様々な変更や修正を加えることができることは当業者にとって明らかである。
本出願は、２０１７年１０月１７日出願の日本特許出願（特願２０１７−２０１３０９）、２０１７年１０月１７日出願の日本特許出願（特願２０１７−２０１３１０）、２０１７年１０月１７日出願の日本特許出願（特願２０１７−２０１３１１）、及び２０１８年２月２３日出願の日本特許出願（特願２０１８−０３１３２８）に基づくものであり、その内容はここに参照として取り込まれる。
【符号の説明】
【０３６３】
１  黒色について、他の色を引き締める効果を評価するための画像パターン
Ｂ  黒色で印画する部分
Ｃ  シアン色で印画する部分
Ｙ  イエロー色で印画する部分
Ｍ  マゼンタ色で印画する部分
【図１】
2019078128.tif 000090
【図２】
2019078128.tif 000091
【図３】
2019078128.tif 000092
【図４】
2019078128.tif 000093
【図５】
2019078128.tif 000094
【国際調査報告】
2019078128.tif 000095
2019078128.tif 000096
2019078128.tif 000097
2019078128.tif 000098